(57)【特許請求の範囲】
【請求項１】
１つの内層と少なくとも２つの外層とからなり、該少なくとも２つの外層がそれぞれ該内層の反対面に位置している、少なくとも３つの層を含むフィルムであって、
前記内層が、０．８３ｇ／ｃｃ〜０．８９ｇ／ｃｃの密度および０．５ｇ／１０分〜１０ｇ／１０分のメルトフローレート（ＭＦＲ）を有する第一のプロピレン系共重合体を含む組成物から形成されており、前記第一のプロピレン系共重合体は、単独のポリマー成分として用いられるか、又は０．８３ｇ／ｃｃ〜０．８９ｇ／ｃｃの密度および０．５ｇ／１０分〜１０ｇ／１０分のＭＦＲを有する２以上のプロピレン系共重合体とのブレンドとして用いられ、
少なくとも１つの外層が、０．８６ｇ／ｃｃ〜０．９１ｇ／ｃｃの密度、１ｇ／１０分〜１５ｇ／１０分のメルトフローレート（ＭＦＲ）及び１１０℃〜１３５℃の融点を有する第二のプロピレン系共重合体と、該第二のプロピレン系共重合体以外の０．８６ｇ／ｃｃ〜０．９１ｇ／ｃｃの密度、１ｇ／１０分〜１５ｇ／１０分のメルトフローレート（ＭＦＲ）及び１１０℃〜１３５℃の融点を有するプロピレン系共重合体とのブレンドを含む組成物から形成されており、
前記第二のプロピレン系共重合体を含む組成物に対する前記第一のプロピレン系共重合体を含む組成物のＭＦＲの比が１／５〜１／１であり、
前記フィルムが９０〜１１０℃の温度で２５％を超える収縮率を有する、フィルム。
【請求項２】
前記少なくとも２つの外層が、同じ組成物から形成される、請求項１に記載のフィルム。
【請求項３】
前記２つの外層のそれぞれが、前記内層の表面に隣接している、請求項１に記載のフィルム。
【請求項４】
前記第一のプロピレン系共重合体が、プロピレン／α−オレフィン共重合体である、請求項１に記載のフィルム。
【請求項５】
前記第一のプロピレン系共重合体が、プロピレン／エチレン共重合体である、請求項１に記載のフィルム。
【請求項６】
前記第二のプロピレン系共重合体が、プロピレン／α−オレフィン共重合体である、請求項１に記載のフィルム。
【請求項７】
前記第二のプロピレン系共重合体が、プロピレン／エチレン共重合体である、請求項１に記載のフィルム。
【請求項８】
少なくとも５つの層を含む、請求項１に記載のフィルム。
【請求項９】
９０〜１２０℃の温度で０．５〜１．５０の収縮比（ＭＤ収縮／ＴＤ収縮）を有する、請求項６に記載のフィルム。
【請求項１０】
請求項１に記載のフィルムから形成された少なくとも１つの構成要素を含む物品。
【請求項１１】
請求項１に記載のフィルムから形成された少なくとも１つの構成要素を含む包装品。
【請求項１２】
請求項１に記載のフィルムから形成された積層物を含む積層基板。
【請求項１３】
ポリエステルを含む組成物から形成される、請求項１２に記載の積層基板。
【請求項１４】
１つの内層と少なくとも２つの外層とからなり、該少なくとも２つの外層がそれぞれ該内層の反対面に位置している、少なくとも３つの層を含むフィルムであって、
前記内層が、０．８３ｇ／ｃｃ〜０．８９ｇ／ｃｃの密度および０．５ｇ／１０分〜１０ｇ／１０分のメルトフローレート（ＭＦＲ）を有する第一のプロピレン系共重合体を含む組成物から形成されており、前記第一のプロピレン系共重合体は、単独のポリマー成分として用いられるか、又は０．８３ｇ／ｃｃ〜０．８９ｇ／ｃｃの密度および０．５ｇ／１０分〜１０ｇ／１０分のＭＦＲを有する２以上のプロピレン系共重合体とのブレンドとして用いられ、
少なくとも１つの外層が、０．８６ｇ／ｃｃ〜０．９１ｇ／ｃｃの密度、１ｇ／１０分〜１５ｇ／１０分のメルトフローレート（ＭＦＲ）及び１１０℃〜１３５℃の融点を有する第二のプロピレン系共重合体と、該第二のプロピレン系共重合体以外の０．８６ｇ／ｃｃ〜０．９１ｇ／ｃｃの密度、１ｇ／１０分〜１５ｇ／１０分のメルトフローレート（ＭＦＲ）及び１１０℃〜１３５℃の融点を有するプロピレン系共重合体とのブレンドを含む組成物から形成されるフィルムであって、前記第二のプロピレン系共重合体を含む組成物に対する前記第一のプロピレン系共重合体を含む組成物のＭＦＲの比が１／５〜１／１であり、９０〜１１０℃の温度で２５％を超える収縮率を有するフィルムを形成するための方法であって、
ａ）フィルム組成物のそれぞれの層を形成するためのポリマー組成物を選択すること；
ｂ）それぞれのフィルム層の組成物を共押出して、第一フィルム組成物を形成すること；
ｃ）前記第一のフィルム組成物をダブルバブルプロセスに付して、フィルムを形成すること
を含む方法。
【発明の詳細な説明】
【技術分野】
【０００１】
関連出願への参照
本出願は、２００６年７月３１日出願の中国出願第２００６１０１７１８８８．０号の
恩典を請求するものであり、該中国出願は、本明細書に参照により組み込まれる。
【０００２】
本発明は、積層フィルム組成物、および特に、ダブルバブルプロセスを用いて製造され
る二軸延伸フィルム組成物に関する。本発明のフィルムは、非常に低い収縮温度（Ｔ≦１
００℃）でさえ、長さ方向（ＭＤ）と幅方向（ＴＤ）の卓越したバランスを有する。低い
収縮温度により、温度感受性製品の包装、速い包装速度、および／または変形し易い物品
、例えば雑誌、文房具、の包装が可能になる。
【背景技術】
【０００３】
「プロピレン系ターポリマー／ポリエチレン系コポリマー」多層フィルムなどの、未架
橋延伸多層フィルムは公知であり、商業利用されている。これらのフィルムは、一般に、
高い弾性率を有するが、低い収縮温度で不良な収縮レベルを有する。また、これらの従来
の未架橋フィルムのシール強度は比較的低い。シール強度を改善するために、放射線照射
を用いてポリエチレン系フィルムを架橋することができる。しかし、照射架橋ポリエチレ
ン系フィルムは、放射線照射プロセスの資本経費が高いため、製造費用が嵩む。さらに、
既存の延伸未架橋ポリプロピレン系およびポリエチレン系フィルムは、約１１５℃のヒー
トシール開始温度（ＨＳＩＴ）を有し、比較的高い温度（例えば、１１０〜１２０℃また
はそれより高い収縮温度）ででしか望ましい収縮度を示さない。既存の架橋ポリエチレン
系フィルム、例えば、線状低密度ポリエチレンフィルム、エチレンビニルアセテートフィ
ルム、エチレンブチルアクリレートフィルム、またはアイオノマーを含有するフィルムは
、延伸安定性（安定な二次バブルおよび一様なフィルム厚）および良好なフィルム特性を
提供するために、フィルムを要求架橋度に架橋するための非常に特化された、資本集約的
設備を必要とする。高い包装速度、速い収縮を達成するには、低い収縮温度と、良好な機
械加工性、すなわち高いフィルム弾性率、の両方が求められる。伝統的に、「低収縮温度
」二軸延伸収縮フィルムは、ＵＬＤＰＥ（超低密度ポリエチレン）、ＥＶＡ（エチレンビ
ニルアセテートコポリマー）、ＥＢＡ（エチレンブチルアクリレート）、および低い融点
を有する他の材料によって製造された。これらの材料は非常に柔軟であり、これらの材料
から製造されたフィルムは低い弾性率をもたらす。低い弾性率は機械加工性を低下させる
ので、フィルムの低い弾性率はその包装速度を制限する。当分野におけるフィルムの一部
の例を下で説明する。
【０００４】
特許文献１は、線状低密度ポリエチレンまたは線状中密度ポリエチレンを含む芯層；７
０重量パーセントから９０重量パーセントのエチレンプロピレンコポリマーと１０重量パ
ーセントから３０重量パーセントのポリエチレンホモポリマーとのブレンドを含む２つの
外皮層、を含む多層フィルムを開示している。前記フィルムは、少なくとも約１２％の２
００°Ｆでの平均長さ方向自由収縮、および少なくとも約１７パーセントの２００°Ｆで
の平均幅方向自由収縮を有すると開示されている。特許文献２も参照のこと。
【０００５】
特許文献３は、ポリエチレン樹脂から本質的に成る２つの外層およびそれらの外層の間
に挿入された１つまたはそれ以上の内層を含む、熱収縮性多層フィルムを開示している。
前記内層のうちの少なくとも１つは、ポリプロピレン樹脂と実質的に線状のエチレン／α
−オレフィンコポリマーとのブレンドを含む。前記コポリマーは、約２以下の分子量分布
Ｍｗ／Ｍｎ、および７．０以上のメルトフローレート（Ｉ１０／Ｉ２）を有する。
【０００６】
特許文献４は、高い収縮量および低い収縮力を有するポリオレフィン収縮フィルムを開
示している。前記フィルムは、１００℃より高い融点を有するエチレンのポリマーから形
成された芯層、エチレンもしくはプロピレンのホモポリマーまたはエチレン／α−オレフ
ィンコポリマーの外層を有する。前記フィルムは、放射線照射されない。前記フィルムは
、より高い収縮力を有する収縮フィルム内に包装すると破壊、歪みまたは変形を受けやす
い物品の包装に使用することができる。
【０００７】
特許文献５は、一部のＰＶＣフィルムに近い非常に低い収縮張力を提供し、その上、比
較的高い自由収縮特性および比較的低い収縮温度を提供する、多層収縮フィルムを開示し
ている。好ましいフィルムは、線状低密度ポリエチレンまたはエチレンプロピレンコポリ
マーを含む芯層と、線状低密度ポリエチレンまたはエチレンプロピレンコポリマーから選
択されるポリマー材料を含む２つの外層と、１００℃未満の融点を有するポリマー材料ま
たは材料のブレンドを含む２つの中間層とを含む、５つの層を有する。適する材料として
は、エチレンビニルアセテートコポリマー、エチレンビニルアセテートコポリマーと超低
密度ポリエチレンとのブレンド、エチレンブチルアクリレートコポリマー、およびエチレ
ンビニルアセテートコポリマーとエチレンブチルアクリレートコポリマーとのブレンドが
挙げられる。
【０００８】
特許文献６は、多層熱収縮性フィルムを開示している。好ましくは、前記フィルムの芯
層は、プロピレン／エチレンコポリマーの２つの比較的薄い外層の間にサンドイッチされ
た、一定の線状低密度ポリエチレンと一定の高度に分岐した低密度ポリエチレンとのブレ
ンとである。この芯は、その多層フィルムのリサイクルスクラップも含有する。特許文献
７も参照のこと。
【０００９】
特許文献８は、０．９００〜０．９３５ｇ／ｃｃの密度および５０〜９５パーセントの
ＣＤＢＩを有する５０から１００重量パーセントのエチレンコポリマー含む少なくとも１
つの外層を含む、延伸多層フィルムを開示している。前記外層は、ポリプロピレン芯層と
接触し、前記フィルムは、前記エチレンコポリマーとポリプロピレン層の共押出し、およ
びその後の延伸によって製造される。前記共押出層は、従来のチーグラー・ナッタ型線状
低密度ポリエチレン中に本質的に存在する、低分子量非晶質ポリマー部分の存在に起因し
て難なくテンター装置で一軸延伸、二軸延伸することができる。この参考文献は、シール
温度を低下させながら二軸延伸ポリプロピレンフィルムの光学特性を保持することができ
、ヒートシール強度および熱間粘着性能特性を改善すると開示している。
【００１０】
特許文献９（要約書）は、熱収縮開始温度が低く、広い熱収縮温度範囲を有する、ポリ
プロピレン型熱収縮性積層フィルムを開示している。前記フィルムは、耐引裂性、低温ス
トレッチ性、低温ヒートシール性および耐衝撃性に優れ、収縮性包装用フィルムとして好
適と開示されている。ポリプロピレンが芯層用の樹脂として使用され、直鎖低密度ポリエ
チレン樹脂が両方の外層用の樹脂として使用される。共押出、三層Ｔダイによって前記直
鎖低密度ポリエチレン樹脂から構成される二層を前記芯層の両面に設けて、三層構造を有
する共押出積層フィルムを製造する。この共押出積層フィルムを、一軸延伸機によって１
００℃またはそれ以下の延伸温度で２〜５回、一軸延伸して、約３０μｍの厚さを有する
一軸延伸フィルムを得る。
【００１１】
特許文献１０は、ストレッチ／収縮包装の際、酢酸臭が生じず、透明性および光沢性に
優れ、しかも弾性回復力および結束力に優れた包装体を形成するための積層ストレッチ収
縮フィルムを開示している。前記フィルムの芯層は、エチレン−プロピレンコポリマー、
エチレン−ブテン−プロピレンコポリマー、またはそれらの混合物で製造され、それぞれ
の外層は、直鎖低密度ポリエチレンで製造され、ならびに芯層と外層の間の中間層は、エ
チレン−プロピレンコポリマー、エチレン−ブテン−プロピレンコポリマー、またはそれ
らの混合物で製造される。前記直鎖低密度ポリエチレンは、０．９１０から０．９２５ｇ
／ｃｃの密度を有し、および前記直鎖低密度ポリエチレンは、０．８９０から０．９０７
ｇ／ｃｃの密度を有する。
【００１２】
特許文献１１は、ブレンドされたポリプロピレン層と少なくとも１つのポリエチレンシ
ーラント層とを有する多層インフレートフィルムを開示している。詳細には、前記多層フ
ィルムは、少なくとも１つのエチレンリッチなエチレン共重合体とブレンドされたプロピ
レンリッチなポリプロピレンポリマーから製造された非シーラント層と、少なくとも１つ
のエチレン共重合体から製造されたシーラント層とを含む。前記エチレンリッチなエチレ
ン共重合体は、プロピレン以外の少なくとも１つの他のコモノマーと共重合させたエチレ
ンを含む。前記多層フィルムは、優れた中間層接着性および靭性と、許容される光学特性
およびシーリング特性を示すと開示されている。前記フィルムは、好ましくは、空気急冷
式共押出（air-quenched coextrusion）加工技術を用いて製造され、ならびに流動性材料
用のパウチ、強力輸送袋（heavy-duty shipping sack）およびオーバーラップフィルムの
製造における使用に特に適する。
【００１３】
特許文献１２（要約書）は、芯層とその芯層の両面に対して適用された２つの外または
中間層とを含む熱収縮性複合フィルムを開示している。前記中間および／または外層は、
ＡＳＴＭ  Ｄ  ７９０に従って曲げ弾性率が２００ＭＰａより大きく、ビカー軟化点が１
００℃より大きい（ＡＳＴＭ  Ｄ  １５２５）、１つまたはそれ以上のポリオレフィンに
よって形成される。前記芯層は、曲げ弾性率が４００ＭＰａ未満であり（ＡＳＴＭ  Ｄ  
７９０）、ビカー軟化点が７０℃未満である（ＡＳＴＭ  Ｄ  １５２５）ポリマーによっ
て形成される。特に、前記ポリマーは、高いアルファオレフィン含有率を有するポリプロ
ピレン、ポリオレフィンエラストマー材料、またはそれらのブレンドから選択される。
【００１４】
特許文献１３は、８パーセント以下の曇り価、９０℃の温度での長さ方向の少なくとも
３０パーセントの熱収縮性、および少なくとも３００ｇ／ｍｍ2の収縮応力を有する、低
温熱収縮性フィルムを開示している。前記フィルムは、（ａ）短鎖分岐を含み、０．９４
０ｇ／ｃｃ以下の密度を有する、線状エチレンポリマーと、（ｂ）３．５から１０重量パ
ーセントのエチレン由来ユニットを含有する、エチレン／プロピレンランダムコポリマー
とを含む組成物から製造される。前記組成物中の前記エチレン／プロピレンランダムコポ
リマーの比率は、１５から５０重量パーセントである。
【００１５】
特許文献１４は、多層収縮フィルムおよびそれらの製造方法を開示し、それらは実質的
にシリコーンを含まない。前記多層収縮フィルムは、フィルム二軸延伸手段を用いて製造
される。前記フィルムは、５またはそれ以下の曇り価、４０，０００ｐｓｉまたはそれ以
上のヤング率および優れたホットスリップ性を有すると開示されている。優れたホットス
リップを付与するために、環状オレフィンコポリマー（ＣＯＣ）を最外層において使用し
ている。好ましくは、前記フィルムは、大きな比率の線状低密度ポリエチレン（ＬＬＤＰ
Ｅ）またはエチレンプロピレンブタンターポリマーを含む。この発明での使用に適するＣ
ＯＣは、シングルサイト触媒型ＣＯＣに限られる。特許文献１５も参照のこと。
【００１６】
特許文献１６は、架橋線状低密度ポリエチレンまたは線状中密度ポリエチレンを含む少
なくとも１つの内層を有する多層フィルムを開示している。
【００１７】
特許文献１７は、ポリオレフィン芯を伴い、ならびに４０重量パーセントまたはそれ以
下の均一エチレン／アルファ−オレフィン；前記芯の両面に変性ポリオレフィンタイ層；
および少なくとも１方のタイ層上に接着層を有する、非延伸多層フィルムを開示している
。前記接着層は、極性変性ポリオレフィンおよびポリエステル、コポリエステル、または
ポリエステル／コポリエステルブレンドを含有する。
【００１８】
特許文献１８は、優れた長さ方向（ＭＤ）引裂特性を有するフィルムを開示し、このフ
ィルムは、（Ａ）少なくとも５０重量パーセントのプロピレンと、（Ｂ）少なくとも５重
量パーセントのエチレンおよび／または１つもしくはそれ以上の不飽和コモノマーとを含
むポリマーから製造された、少なくとも１つの層を含む。好ましくは、前記フィルムは、
次のうちの少なくとも１つを有する。（ｉ）約１０未満の曇り価、（ｉｉ）約６５より大
きい４５度光沢、および（ｉｉｉ）約１００ｇ／ｍｉｌより大きいダート値。好ましい実
施形態において、前記層は、次の特性のうちの少なくとも１つを有することを特徴とする
コポリマーを含む。（ｉ）１４．６および１５．７ｐｐｍでの位置エラーに対応する１３
Ｃ  ＮＭＲピーク（これらのピークは、ほぼ同じ強度である）、（ｉｉ）そのコポリマー
のコモノマー含有率が少なくとも約３重量パーセントであるとき、約１．４より大きいＢ
値、（ｉｉｉ）約−１．２０より大きい歪指数（skewness index）、６（ｉｖ）本質的に
同じままであるＴｍｅ、およびそのコポリマー中のコモノマーの量を増加させるにつれて
減少するＴｍａｘを有するＤＳＣ曲線、および（ｖ）チーグラー・ナッタ（Ｚ−Ｎ）触媒
を用いて作製された比較対照となるコポリマーより多くのガンマ型結晶を報告するＸ線回
折パターン。
【００１９】
さらなるフィルム組成物が、特許文献１９、特許文献２０、特許文献２１、特許文献２
２、特許文献２３、特許文献２４、特許文献２５、特許文献２６（要約書）、特許文献２
７、ならびに特許文献２８、特許文献２９および特許文献３０に報告されている。
【先行技術文献】
【特許文献】
【００２０】
【特許文献１】米国特許第４，５３２，１８９号
【特許文献２】英国特許出願第２１１５３４８号Ａ
【特許文献３】米国特許第５，６１４，３１５号
【特許文献４】米国特許第６，３４４，２５０号
【特許文献５】米国特許第４，８３３，０２４号
【特許文献６】国際公開番号ＷＯ  ９１／１７８８６
【特許文献７】米国特許第５，１２８，２１２号
【特許文献８】欧州特許出願番号ＥＰ  １３１８１７３Ａ１
【特許文献９】特開平０６−２１０７３０号
【特許文献１０】特開平０６−１１５０２７号
【特許文献１１】国際公開番号ＷＯ  ０１／５３０７９
【特許文献１２】欧州特許番号ＥＰ  ０５９５７０１Ｂ１
【特許文献１３】米国特許第５，０５１，４８１号
【特許文献１４】国際公開番号ＷＯ  ２００５／０９７４９３
【特許文献１５】国際公開番号ＷＯ  ２００４／０７８８２９
【特許文献１６】英国特許出願第２１３５２４０号Ａ
【特許文献１７】国際公開番号ＷＯ  ０２／４５９５７
【特許文献１８】国際公開番号ＷＯ  ０３／０４０２０２
【特許文献１９】米国特許第５，３０６，５４９号
【特許文献２０】米国特許第４，３５４，９９７号
【特許文献２１】米国特許第４，８２０，５５７号
【特許文献２２】米国特許第４，８０１，６５２号
【特許文献２３】米国特許第４，８１４，１３５号
【特許文献２４】米国特許公開第２００２／００６８１８２号
【特許文献２５】国際公開０４／０６０６７０
【特許文献２６】国際公開ＷＯ  ８９／０１４０２
【特許文献２７】国際公開ＷＯ  ０５／１０３１２３
【特許文献２８】欧州特許ＥＰ  ０３５０８５９Ｂ１
【特許文献２９】欧州特許ＥＰ  ０３８８１７７Ｂ１
【特許文献３０】欧州特許ＥＰ  ０７１０５４６Ｂ１
【発明の概要】
【発明が解決しようとする課題】
【００２１】
低温での優れた収縮レベルおよび延伸安定性、ならびに卓越したシール強度、卓越した
光学特性および良好な靭性を有する、改善された未架橋延伸フィルムが、依然として必要
とされている。それらのフィルムは、良好な靭性が求められる用途でのそれらの使用を可
能にする、卓越した引張特性およびシール特性を有するはずである。加えて、それらのフ
ィルムは、高いフィルム弾性率と低いフィルム収縮温度を兼備し、従って、急速包装用途
に適する。さらに、１００℃またはそれ以下の低下したＨＳＩＴ、改善されたフィルムシ
ール強度、改善された靭性および改善された内層接着性を有する未架橋延伸フィルムが必
要とされている。高い弾性率と低い収縮温度の両方を有するフィルムも必要とされている
。これらの要求およびその他の要求の一部を以下の発明によって満たした。
【課題を解決するための手段】
【００２２】
本発明は、１つの内層とその内層の反対面に位置する少なくとも２つの外層である少な
くとも３つの層を含み、ならびに前記内層が、０．８７ｇ／ｃｃから０．９４ｇ／ｃｃの
密度および０．５ｇ／１０分から１０ｇ／１０分のメルトインデックス（Ｉ2）を有する
エチレン系共重合体を含む組成物から形成され、ならびに少なくとも１つの外層が、０．
８６ｇ／ｃｃから０．８９ｇ／ｃｃの密度および１ｇ／１０分から１５ｇ／１０分のメル
トフローレート（ＭＦＲ）を有するプロピレン系共重合体を含む組成物から形成されるフ
ィルムを提供する。
【００２３】
本発明は、１つの内層とその内層の反対面に位置する少なくとも２つの外層である少な
くとも３つの層を含み、ならびに前記内層が、０．８３ｇ／ｃｃから０．８９ｇ／ｃｃの
密度および０．５ｇ／１０分から１０ｇ／１０分のメルトフローレート（ＭＦＲ）を有す
る第一のプロピレン系共重合体を含む組成物から形成され、ならびに少なくとも１つの外
層が、０．８６ｇ／ｃｃから０．９１ｇ／ｃｃの密度および１ｇ／１０分から１５ｇ／１
０分のメルトフローレート（ＭＦＲ）を有する第二のプロピレン系共重合体を含む組成物
から形成されるフィルムも提供する。
【００２４】
本発明は、１つの内層とその内層の反対面に位置する少なくとも２つの外層である少な
くとも３つの層を含み、ならびに前記内層が、０．８６ｇ／ｃｃから０．８９ｇ／ｃｃの
密度および１ｇ／１０分から１５ｇ／１０分のメルトフローレート（ＭＦＲ）を有するプ
ロピレン系共重合体を含む組成物から形成され、ならびに少なくとも１つの外層が、０．
８７ｇ／ｃｃから０．９４ｇ／ｃｃの密度および０．５ｇ／１０分から１０ｇ／１０分の
メルトインデックス（Ｉ2）を有するエチレン系共重合体を含む組成物から形成されるフ
ィルムも提供する。
【００２５】
本発明は、１つの内層とその内層の反対面に位置する少なくとも２つの外層である少な
くとも３つの層を含み、ならびに前記内層が、０．８７ｇ／ｃｃから０．９４ｇ／ｃｃの
密度および０．５ｇ／１０分から１０ｇ／１０分のメルトインデックス（Ｉ２）を有する
エチレン系共重合体を含む組成物から形成され、ならびに少なくとも１つの外層が、０．
８６ｇ／ｃｃから０．８９ｇ／ｃｃの密度および１ｇ／１０分から１５ｇ／１０分のメル
トフローレート（ＭＦＲ）を有するプロピレン系共重合体を含む組成物から形成されるフ
ィルムを形成するための方法であって、ａ）フィルム組成物のそれぞれの層を形成するた
めのポリマー組成物を選択すること；ｂ）それぞれのフィルム層の組成物を共押出して、
第一フィルム組成物を形成すること；ｃ）前記第一のフィルム組成物をダブルバブルプロ
セスに付して、フィルムを形成することを含む方法を提供する。
【００２６】
本発明は、１つの内層とその内層の反対面に位置する少なくとも２つの外層である少な
くとも３つの層を含み、ならびに前記内層が、０．８３ｇ／ｃｃから０．８９ｇ／ｃｃの
密度および０．５ｇ／１０分から１０ｇ／１０分のメルトフローレート（ＭＦＲ）を有す
る第一のプロピレン系共重合体を含む組成物から形成され、ならびに少なくとも１つの外
層が、０．８６ｇ／ｃｃから０．９１ｇ／ｃｃの密度および１ｇ／１０分から１５ｇ／１
０分のメルトフローレート（ＭＦＲ）を有する第二のプロピレン系共重合体を含む組成物
から形成されるフィルムを形成するための方法であって、ａ）フィルム組成物のそれぞれ
の層を形成するためのポリマー組成物を選択すること；ｂ）それぞれのフィルム層の組成
物を共押出して、第一フィルム組成物を形成すること；ｃ）前記第一のフィルム組成物を
ダブルバブルプロセスに付してフィルムを形成することを含む方法を提供する。
【００２７】
本発明は、１つの内層とその内層の反対面に位置する少なくとも２つの外層である少な
くとも３つの層を含み、ならびに前記内層が、０．８６ｇ／ｃｃから０．８９ｇ／ｃｃの
密度および１ｇ／１０分から１５ｇ／１０分のメルトフローレート（ＭＦＲ）を有するプ
ロピレン系共重合体を含む組成物から形成され、ならびに少なくとも１つの外層が、０．
８７ｇ／ｃｃから０．９４ｇ／ｃｃの密度および０．５ｇ／１０分から１０ｇ／１０分の
メルトインデックス（Ｉ2）を有するエチレン系共重合体を含む組成物から形成されるフ
ィルムを形成するための方法であって、ａ）フィルム組成物のそれぞれの層を形成するた
めのポリマー組成物を選択すること；ｂ）それぞれのフィルム層の組成物を共押出して、
第一フィルム組成物を形成すること；ｃ）前記第一のフィルム組成物をダブルバブルプロ
セスに付して、フィルムを形成することを含む方法を提供する。
【図面の簡単な説明】
【００２８】
【図１】図１は、本発明のフィルム組成物を積層したポリエチレンテレフタレート（ＰＥＴ）フィルムおよび従来のフィルムについての、シールバー温度に対するシール強度のプロットである。
【図２】図２は、本発明のフィルム組成物および従来のフィルム組成物についての、シールバー温度に対するシール強度のプロットである。
【発明を実施するための形態】
【００２９】
概要
上で論じたように、本発明は、少なくとも３つの層、１つの内層とその内層の反対面に
位置する少なくとも２つの外層、を含み、ならびに前記内層が、０．８７ｇ／ｃｃから０
．９４ｇ／ｃｃの密度および０．５ｇ／１０分から１０ｇ／１０分、好ましくは０．５ｇ
／１０分から５ｇ／１０分のメルトインデックス（Ｉ２）を有するエチレン系共重合体を
含む組成物から形成され、ならびに少なくとも１つの外層が、０．８６ｇ／ｃｃから０．
８９ｇ／ｃｃの密度および１ｇ／１０分から１５ｇ／１０分、好ましくは１ｇ／１０分か
ら１０ｇ／１０分のメルトフローレート（ＭＦＲ）を有するプロピレン系共重合体を含む
組成物から形成される、フィルムを提供する。もう１つの実施形態において、前記プロピ
レン系共重合体は、１ｇ／１０分から５ｇ／１０分、または１ｇ／１０分から３ｇ／１０
分のメルトフローレート（ＭＦＲ）を有する。前記３つの層のそれぞれは、架橋反応に付
されない。
【００３０】
本発明の１つの実施形態において、前記少なくとも２つの外層は、同じ組成物から形成
される。本発明のもう１つの実施形態において、前記２つの外層のそれぞれは、前記内層
の表面に隣接している。
【００３１】
もう１つの実施形態において、エチレン系共重合体は、線状低密度エチレン／α−オレ
フィン共重合体である。さらなる実施形態において、前記α−オレフィンは、Ｃ3〜Ｃ12 
α−オレフィンから成る群より選択される。さらにもう１つの実施形態において、前記エ
チレン／α−オレフィンのα−オレフィンは、１−ブテン、１−ペンテン、１−ヘキセン
、１−ヘプテンまたは１−オクテンから選択され、さらに好ましくは、１−ブテン、１−
ヘキセンまたは１−オクテン、およびさらにいっそう好ましくは、１−ブテンまたは１−
オクテンから選択される。
【００３２】
本発明のもう１つの実施形態において、前記エチレン系共重合体は、０．５ｇ／１０分
から６ｇ／１０分、好ましくは０．７ｇ／１０分から３ｇ／１０分のメルトインデックス
（Ｉ2）を有する。もう１つの実施形態において、前記エチレン系共重合体は、０．８７
ｇ／ｃｃから０．９３ｇ／ｃｃ、好ましくは０．８７ｇ／ｃｃから０．９２５ｇ／ｃｃ、
およびさらに好ましくは０．８７ｇ／ｃｃから０．９２ｇ／ｃｃの密度を有する。さらな
る実施形態において、前記エチレン系共重合体は、０．７から３グラム／１０分のメルト
インデックス、０．８７ｇ／ｃｃから０．９３ｇ／ｃｃ、好ましくは０．８７ｇ／ｃｃか
ら０．９２５ｇ／ｃｃ、およびさらに好ましくは０．８７ｇ／ｃｃから０．９２ｇ／ｃｃ
の密度を有する。さらなる実施形態において、前記エチレン系共重合体は、エチレン／α
−オレフィン共重合体である。もう１つの実施形態において、前記エチレン系共重合体は
、線状低密度エチレン／α−オレフィン共重合体である。
【００３３】
本発明のもう１つの実施形態において、前記プロピレン系共重合体は、プロピレン／α
−オレフィン共重合体である。さらなる実施形態において、前記α−オレフィンは、１−
ブテン、１−ペンテン、１−ヘキセン、１−ヘプテンまたは１−オクテンから選択される
。本発明のもう１つの実施形態において、前記プロピレン系共重合体は、プロピレン／エ
チレン共重合体である。本発明のもう１つの実施形態において、前記プロピレン系共重合
体は、プロピレン／エチレンコポリマーである。
【００３４】
本発明のもう１つの実施形態において、前記プロピレン系共重合体は、２ｇ／１０分か
ら１０ｇ／１０分のメルトフローレート（ＭＦＲ）を有する。もう１つの実施形態におい
て、前記プロピレン系共重合体は、０．８７ｇ／ｃｃから０．８９ｇ／ｃｃの密度を有す
る。さらなる実施形態において、前記プロピレン系共重合体は、２から１０グラム／１０
分のメルトフローレート、０．８７ｇ／ｃｃから０．８９ｇ／ｃｃの密度を有する。本発
明のもう１つの実施形態において、前記第一のプロピレン系共重合体は、プロピレン／エ
チレン共重合体である。本発明のもう１つの実施形態において、前記第一のプロピレン系
共重合体は、プロピレン／エチレンコポリマーである。
【００３５】
もう１つの実施形態において、前記プロピレン系共重合体は、プロピレンとエチレンの
コポリマー、またはプロピレンとエチレンとブテンのターポリマーである。もう１つの実
施形態において、前記エチレン／α−オレフィン共重合体は、エチレンと１−ブテンのコ
ポリマー、エチレンと１−オクテンのコポリマー、またはエチレンと１−ヘキセンのコポ
リマーである。
【００３６】
本発明のもう１つの実施形態において、フィルム層は、エチレン系共重合体とプロピレ
ン系共重合体の両方を含む組成物から形成される。
【００３７】
もう１つの実施形態において、前記内層を形成するために使用される組成物は、プロピ
レン系ポリマーをさらに含む。さらなる実施形態において、前記内層を形成するために使
用される組成物は、５０から８０重量パーセントのエチレン系共重合体および２０から５
０重量パーセントのプロピレン系共重合体を含み、ならびにこの場合のそれぞれの重量パ
ーセントは、そのプロピレン系共重合体とエチレン系共重合体の合計重量に基づく。もう
１つの実施形態において、前記エチレン系共重合体は、エチレン／α−オレフィン共重合
体である。さらにもう１つの実施形態において、前記エチレン／α−オレフィン共重合体
は、０．８７ｇ／ｃｃから０．９３ｇ／ｃｃ、好ましくは０．８７ｇ／ｃｃから０．９２
５ｇ／ｃｃ、およびさらに好ましくは０．８７ｇ／ｃｃから０．９２ｇ／ｃｃの密度を有
する。もう１つの実施形態において、前記エチレン／α−オレフィン共重合体は、０．６
ｇ／１０分から７ｇ／１０分、好ましくは０．７ｇ／１０分から３ｇ／１０分のメルトイ
ンデックス（Ｉ２）を有する。
【００３８】
もう１つの実施形態において、前記フィルム組成物は、少なくとも５つの層を含む。
【００３９】
もう１つの実施形態において、前記フィルムのそれぞれの層は、そのフィルム組成物の
総厚の１０から９０パーセント、好ましくは１５から８０パーセント、およびさらに好ま
しくは２０から７０パーセントを構成する。
【００４０】
本発明のもう１つの実施形態において、前記フィルムは、（ａ）１つまたは２つのプロ
ピレン系共重合体および（ｂ）線状低密度ポリエチレン、さらに好ましくは線状低密度エ
チレン／１−オクテンコポリマー、線状低密度エチレン／１−ヘキセンコポリマー、また
は線状低密度エチレン／１−ブテンコポリマーを、そのフィルムの主成分として（そのフ
ィルムの総重量に基づき、９０重量パーセントより多く）含む。好ましくは、それぞれの
プロピレン系共重合体は、プロピレン／Ｃ４〜Ｃ８ α−オレフィン共重合体またはプロ
ピレン／エチレン共重合体である。１つの実施形態において、それぞれのプロピレン系共
重合体は、プロピレン／エチレンコポリマーである。
【００４１】
本発明は、少なくとも３つの層、１つの内層とその内層の反対面に位置する少なくとも
２つの外層、を含み、ならびに前記内層が、０．８３ｇ／ｃｃから０．８９ｇ／ｃｃ、ま
たは０．８３ｇ／ｃｃから０．８８ｇ／ｃｃの密度および０．５ｇ／１０分から１０ｇ／
１０分、好ましくは０．５ｇ／１０分から５ｇ／１０分のメルトフローレート（ＭＦＲ）
を有する第一のプロピレン系共重合体を含む組成物から形成され、ならびに少なくとも１
つの外層が、０．８６ｇ／ｃｃから０．９１ｇ／ｃｃの密度および１ｇ／１０分から１５
ｇ／１０分、好ましくは１ｇ／１０分から１０ｇ／１０分のメルトフローレート（ＭＦＲ
）を有する第二のプロピレン系共重合体を含む組成物から形成される、フィルム組成物も
提供する。前記３つの層のそれぞれは、架橋反応に付されない。
【００４２】
前記第二のプロピレン系共重合体は、次の特徴のうちの１つまたはそれ以上の点で前記
第一のプロピレン系共重合体と異なる。密度、メルトフローレート、モノマー成分、また
はそれぞれのモノマー成分の量。下で論じるように、第二のプロピレン系共重合体および
第三のプロピレン系共重合体に関して同じ比較が当てはまる。
【００４３】
本発明の１つの実施形態において、前記少なくとも２つの外層は、同じ組成物から形成
される。もう１つの実施形態において、前記２つの外層のそれぞれは、前記内層の表面に
隣接している。
【００４４】
本発明のもう１つの実施形態において、前記第一のプロピレン系共重合体は、プロピレ
ン／α−オレフィン共重合体である。さらなる実施形態において、前記α−オレフィンは
、エチレンおよびＣ４〜Ｃ１２ α−オレフィンから成る群より選択される。さらなる実
施形態において、前記第一のプロピレン／α−オレフィン共重合体のα−オレフィンは、
１−ブテン、１−ペンテン、１−ヘキセン、１−ヘプテンまたは１−オクテンから選択さ
れる。好ましい実施形態において、前記α−オレフィンは、エチレンである。本発明のも
う１つの実施形態において、前記第一のプロピレン系共重合体は、プロピレン／エチレン
共重合体である。本発明のもう１つの実施形態において、前記第一のプロピレン系共重合
体は、プロピレン／エチレンコポリマーである。
【００４５】
本発明のもう１つの実施形態において、前記第一のプロピレン系共重合体は、１ｇ／１
０分から３ｇ／１０分のメルトフローレート（ＭＦＲ）を有する。もう１つの実施形態に
おいて、前記第一のプロピレン系共重合体は、０．８４ｇ／ｃｃから０．８９ｇ／ｃｃ、
または０．８４ｇ／ｃｃから０．８８ｇ／ｃｃ、または０．８４ｇ／ｃｃから０．８７ｇ
／ｃｃの密度を有する。さらなる実施形態において、前記第一のプロピレン系共重合体は
、１から３グラム／１０分のメルトフローレート、０．８４ｇ／ｃｃから０．８９ｇ／ｃ
ｃ、または０．８４ｇ／ｃｃから０．８８ｇ／ｃｃ、または０．８４ｇ／ｃｃから０．８
７ｇ／ｃｃの密度を有する。
【００４６】
本発明のもう１つの実施形態において、前記第二のプロピレン系共重合体は、プロピレ
ン／α−オレフィン共重合体である。さらなる実施形態において、前記α−オレフィンは
、エチレンおよびＣ４〜Ｃ１２ α−オレフィンから成る群より選択される。さらなる実
施形態において、前記第二のプロピレン／α−オレフィン共重合体のα−オレフィンは、
１−ブテン、１−ペンテン、１−ヘキセン、１−ヘプテンまたは１−オクテンから選択さ
れる。本発明のもう１つの実施形態において、前記第二のプロピレン系共重合体は、プロ
ピレン／エチレン共重合体である。本発明のもう１つの実施形態において、前記第二のプ
ロピレン系共重合体は、プロピレン／エチレンコポリマーである。
【００４７】
本発明のもう１つの実施形態において、前記第二のプロピレン系共重合体は、２ｇ／１
０分から１０ｇ／１０分のメルトフローレート（ＭＦＲ）を有する。もう１つの実施形態
において、前記第二のプロピレン系共重合体は、０．８６ｇ／ｃｃから０．９０ｇ／ｃｃ
、好ましくは０．８６ｇ／ｃｃから０．８９ｇ／ｃｃの密度を有する。さらなる実施形態
において、前記第二のプロピレン系共重合体は、２から１０グラム／１０分のメルトイン
デックス、０．８６ｇ／ｃｃから０．９０ｇ／ｃｃ、好ましくは０．８６ｇ／ｃｃから０
．８９ｇ／ｃｃの密度を有する。本発明のもう１つの実施形態において、前記第二のプロ
ピレン系共重合体は、プロピレン／エチレン共重合体である。本発明のもう１つの実施形
態において、前記第二のプロピレン系共重合体は、プロピレン／エチレンコポリマーであ
る。
【００４８】
本発明のもう１つの実施形態において、前記フィルムは、２つまたは３つのプロピレン
系共重合体をそのフィルムの主成分として（そのフィルムの総重量に基づき、９０重量パ
ーセントより多く）含む。好ましくは、それぞれのプロピレン系共重合体は、プロピレン
／Ｃ４〜Ｃ８ α−オレフィン共重合体またはプロピレン／エチレン共重合体である。１
つの実施形態において、それぞれのプロピレン系共重合体は、プロピレン／エチレン共重
合体である。
【００４９】
本発明のもう１つの実施形態において、フィルム層は、エチレン系共重合体とプロピレ
ン系共重合体の両方を含む組成物から形成され得る。
【００５０】
もう１つの実施形態において、前記内層を形成するために使用される組成物は、エチレ
ン系共重合体をさらに含む。さらなる実施形態において、前記内層を形成するために使用
される組成物は、５０から８０重量パーセント、好ましくは５５から７５重量パーセント
、およびさらに好ましくは６０から７０重量パーセントのプロピレン系共重合体と；２０
から５０重量パーセント、好ましくは２５から４５重量パーセント、およびさらに好まし
くは３０から４０重量パーセントのエチレン系共重合体を含み、ならびにこの場合の各重
量パーセントは、そのプロピレン系共重合体とエチレン系共重合体の合計重量に基づく。
もう１つの実施形態において、前記エチレン系共重合体は、エチレン／α−オレフィン共
重合体である。もう１つの実施形態において、前記エチレン／α−オレフィン共重合体は
、０．８７ｇ／ｃｃから０．９３ｇ／ｃｃ、好ましくは０．８７ｇ／ｃｃから０．９２５
ｇ／ｃｃ、およびさらに好ましくは０．８７ｇ／ｃｃから０．９２ｇ／ｃｃの密度を有す
る。もう１つの実施形態において、前記エチレン／α−オレフィン共重合体は、０．７ｇ
／１０分から３ｇ／１０分のメルトインデックス（Ｉ2）を有する。
【００５１】
もう１つの実施形態において、前記外層を形成するために使用される組成物は、エチレ
ン系共重合体をさらに含む。
【００５２】
本発明のもう１つの実施形態において、前記フィルムは、（ａ）２つまたは３つのプロ
ピレン系共重合体および（ｂ）線状低密度ポリエチレン、さらに好ましくは線状低密度エ
チレン／１−オクテンコポリマー、線状低密度エチレン／１−ヘキセンコポリマー、また
は線状低密度エチレン／１−ブテンコポリマーを、そのフィルムの主成分として（そのフ
ィルムの総重量に基づき、９０重量パーセントより多く）含む。好ましくは、それぞれの
プロピレン系共重合体は、プロピレン／Ｃ４〜Ｃ８ α−オレフィン共重合体またはプロ
ピレン／エチレン共重合体である。１つの実施形態において、それぞれのプロピレン系共
重合体は、プロピレン／エチレンコポリマーである。
【００５３】
もう１つの実施形態において、前記フィルム組成物は、少なくとも５つの層を含む。
【００５４】
もう１つの実施形態において、前記フィルム組成物のそれぞれの層は、そのフィルムの
総厚の１０から９０パーセント、好ましくは１５から８０パーセント、およびさらに好ま
しくは２０から７０パーセントを構成する。
【００５５】
本発明は、１つの内層とその内層の反対面に位置する少なくとも２つの外層である少な
くとも３つの層を含み、ならびに前記内層が、０．８６ｇ／ｃｃから０．９１ｇ／ｃｃ、
好ましくは０．８６ｇ／ｃｃから０．９０ｇ／ｃｃ、さらに好ましくは０．８６ｇ／ｃｃ
から０．８９ｇ／ｃｃの密度および１ｇ／１０分から１５ｇ／１０分、好ましくは１ｇ／
１０分から１０ｇ／１０分のメルトフローレート（ＭＦＲ）を有するプロピレン系共重合
体を含む組成物から形成され、ならびに少なくとも１つの外層が、０．８７ｇ／ｃｃから
０．９４ｇ／ｃｃの密度および０．５ｇ／１０分から１０ｇ／１０分、好ましくは０．５
ｇ／１０分から５ｇ／１０分のメルトインデックス（Ｉ2）を有するエチレン系共重合体
を含む組成物から形成される、フィルム組成物も提供する。前記３つ層のそれぞれは、架
橋反応に付されない。
【００５６】
本発明の１つの実施形態において、前記少なくとも２つの外層は、同じ組成物から形成
される。本発明のもう１つの実施形態において、前記２つの外層のそれぞれは、前記内層
の表面に隣接している。
【００５７】
本発明のもう１つの実施形態において、エチレン系共重合体は、線状低密度エチレン／
α−オレフィン共重合体である。さらなる実施形態において、前記α−オレフィンは、Ｃ
3〜Ｃ12 α−オレフィン共重合体から成る群より選択される。さらにもう１つの実施形態
において、前記エチレン／α−オレフィンのα−オレフィンは、１−ブテン、１−ペンテ
ン、１−ヘキセン、１−ヘプテンまたは１−オクテンから選択され、さらに好ましくは、
１−ブテン、１−ヘキセンまたは１−オクテン、およびさらにいっそう好ましくは、１−
ブテンまたは１−オクテンから選択される。
【００５８】
本発明のもう１つの実施形態において、前記エチレン系共重合体は、０．５ｇ／１０分
から６ｇ／１０分、好ましくは０．７ｇ／１０分から３ｇ／１０分のメルトインデックス
（Ｉ2）を有する。もう１つの実施形態において、前記エチレン系共重合体は、０．８７
ｇ／ｃｃから０．９３ｇ／ｃｃ、好ましくは０．８７ｇ／ｃｃから０．９２５ｇ／ｃｃ、
およびさらに好ましくは０．８７ｇ／ｃｃから０．９２ｇ／ｃｃの密度を有する。さらな
る実施形態において、前記エチレン系共重合体は、０．５から６グラム／１０分、好まし
くは０．７から３グラム／１０分のメルトインデックス、０．８７ｇ／ｃｃから０．９３
ｇ／ｃｃ、好ましくは０．８７ｇ／ｃｃから０．９２５ｇ／ｃｃ、およびさらに好ましく
は０．８７ｇ／ｃｃから０．９２ｇ／ｃｃの密度を有する。さらなる実施形態において、
前記エチレン系共重合体は、エチレン／α−オレフィン共重合体である。もう１つの実施
形態において、前記エチレン系共重合体は、線状低密度エチレン／α−オレフィン共重合
体である。
【００５９】
本発明のもう１つの実施形態において、前記プロピレン系共重合体は、プロピレン／α
−オレフィン共重合体である。さらなる実施形態において、前記α−オレフィンは、１−
ブテン、１−ペンテン、１−ヘキセン、１−ヘプテンまたは１−オクテンから選択される
。本発明のもう１つの実施形態において、前記プロピレン系共重合体は、プロピレン／エ
チレン共重合体である。本発明のもう１つの実施形態において、前記プロピレン系共重合
体は、プロピレン／エチレンコポリマーである。
【００６０】
本発明のもう１つの実施形態において、前記プロピレン系共重合体は、２ｇ／１０分か
ら１０ｇ／１０分のメルトフローレート（ＭＦＲ）を有する。もう１つの実施形態におい
て、前記プロピレン系共重合体は、０．８７ｇ／ｃｃから０．８９ｇ／ｃｃの密度を有す
る。さらなる実施形態において、前記プロピレン系共重合体は、２から１０グラム／１０
分のメルトフローレート、０．８７ｇ／ｃｃから０．８９ｇ／ｃｃの密度を有する。本発
明のもう１つの実施形態において、前記プロピレン系共重合体は、プロピレン／エチレン
共重合体である。本発明のもう１つの実施形態において、前記プロピレン系共重合体は、
プロピレン／エチレンコポリマーである。
【００６１】
もう１つの実施形態において、前記プロピレン系共重合体は、プロピレンとエチレンの
コポリマー、またはプロピレンとエチレンとブテンのターポリマーである。もう１つの実
施形態において、前記エチレン／α−オレフィン共重合体は、エチレンと１−ブテンのコ
ポリマー、エチレンと１−オクテンのコポリマー、またはエチレンと１−ヘキセンのコポ
リマーである。
【００６２】
もう１つの実施形態において、フィルム層は、エチレン系共重合体とプロピレン系共重
合体の両方を含む組成物から形成され得る。
【００６３】
もう１つの実施形態において、前記内層を形成するために使用される組成物は、エチレ
ン系ポリマーをさらに含む。さらなる実施形態において、前記内層を形成するために使用
される組成物は、５０から８０重量パーセント、好ましくは６０から７５重量パーセント
のプロピレン系共重合体、および２０から５０重量パーセント、好ましくは２４から４０
重量パーセントのエチレン系共重合体を含み、ならびにこの場合のそれぞれの重量パーセ
ントは、そのプロピレン系共重合体とエチレン系共重合体との合計重量に基づく。もう１
つの実施形態において、前記エチレン系共重合体は、エチレン／α−オレフィン共重合体
である。さらにもう１つの実施形態において、前記エチレン／α−オレフィン共重合体は
、０．８７ｇ／ｃｃから０．９３ｇ／ｃｃの密度を有する。もう１つの実施形態において
、前記エチレン／α−オレフィン共重合体は、０．７ｇ／１０分から３ｇ／１０分のメル
トインデックス（Ｉ2）を有する。
【００６４】
本発明のもう１つの実施形態において、フィルム層は、エチレン系共重合体とプロピレ
ン系共重合体の両方を含む組成物から形成され得る。
【００６５】
もう１つの実施形態において、前記外層、さらに内層、を形成するために使用される組
成物は、プロピレン系共重合体をさらに含む。
【００６６】
もう１つの実施形態において、前記フィルム組成物は、少なくとも５つの層を含む。
【００６７】
もう１つの実施形態において、前記フィルムのそれぞれの層は、そのフィルム組成物の
総厚の１０から９０パーセント、好ましくは１５から８０パーセント、およびさらに好ま
しくは２０から７０パーセントを構成する。
【００６８】
本発明は、本発明のフィルムを形成するための方法も提供し、前記方法は、ａ）フィル
ム組成物のそれぞれの層を形成するためのポリマー組成物を選択すること；ｂ）それぞれ
のフィルム層の組成物を共押出して、第一フィルム組成物を形成すること；ｃ）前記第一
のフィルム組成物をダブルバブルプロセスに付して、フィルムを形成することを含む。
【００６９】
本発明は、本発明のフィルムから形成された少なくとも１つの構成要素を含む物品も提
供する。本発明は、それを製造するための方法も提供する。
【００７０】
本発明は、本発明のフィルムから形成された少なくとも１つの構成要素を含む包装品も
提供する。本発明は、それを製造するための方法も提供する。
【００７１】
本発明は、本発明のフィルムから形成された積層物を含む積層基板も提供する。もう１
つの実施形態において、前記基板は、ポリエステルを含む組成物から形成される。さらな
る実施形態において、前記ポリエステルは、ポリエチレンテレフタレートである。
【００７２】
本発明のフィルムは、本明細書に記載するような２つまたはそれ以上の適する実施形態
の組み合わせを含むことがある。
【００７３】
本発明のフィルムのフィルム層は、本明細書に記載するような２つまたはそれ以上の適
する実施形態の組み合わせを含むことがある。
【００７４】
本発明のフィルムのフィルム層を形成するために使用される組成物は、本明細書に記載
するような２つまたはそれ以上の適する実施形態の組み合わせを含むことがある。
【００７５】
本発明のフィルムを製造するための方法は、本明細書に記載するような２つまたはそれ
以上の適する実施形態の組み合わせを含むことがある。
【００７６】
本発明のフィルムから形成された少なくとも１つの構成要素を含む物品は、本明細書に
記載するような２つまたはそれ以上の適する実施形態の組み合わせを含むことがある。
【００７７】
本発明のフィルムから形成された少なくとも１つの構成要素を含む包装物は、本明細書
に記載するような２つまたはそれ以上の適する実施形態の組み合わせを含むことがある。
【００７８】
本発明の物品を製造するための方法は、本明細書に記載するような２つまたはそれ以上
の適する実施形態の組み合わせを含むことがある。
【００７９】
本発明の包装物を製造する方法は、本明細書に記載するような２つまたはそれ以上の適
する実施形態の組み合わせを含むことがある。
【００８０】
好ましい実施形態において、本発明のフィルムは、低温、例えば９０℃から１１０℃の
温度で、高い収縮レベル（例えば、＞２０％、および好ましくは、＞２５％）を有する。
もう１つの実施形態において、前記収縮レベルは、９０℃で、長さ方向（ＭＤ）の収縮が
幅方向（ＴＤ）の収縮とほぼ等しい（±１０％、好ましくは±８％、さらに好ましくは±
５％以内）ような、非常にバランスのとれたものである。もう１つの実施形態において、
前記収縮レベルは、１００℃で、長さ方向（ＭＤ）の収縮が幅方向（ＴＤ）の収縮とほぼ
等しい（±１０％、好ましくは±８％、さらに好ましくは±５％以内）ような、非常にバ
ランスのとれたものである。もう１つの実施形態において、前記収縮レベルは、１１０℃
で、長さ方向（ＭＤ）の収縮が幅方向（ＴＤ）の収縮とほぼ等しい（±１０％、好ましく
は±８％、さらに好ましくは±５％以内）ような、非常にバランスのとれたものである。
【００８１】
もう１つの実施形態において、本発明のフィルムは、Ｃｒｏｓｓｌｉｎｋｅｄ  Ｆｉｌ
ｍ  Ｄ−９４０  Ｓｅａｌｅｄ  Ａｉｒなどの既存の従来型フィルムと比較して、シール
強度の３０〜５０％改善を有する。もう１つの実施形態において、本発明のフィルムは、
Ｃｒｏｓｓｌｉｎｋｅｄ  Ｆｉｌｍ  Ｄ−９４０  Ｓｅａｌｅｄ  Ａｉｒと比較して、１
０パーセントより大きい、好ましくは２０パーセントより大きい、およびさらに好ましく
は３０パーセントより大きい引張強度を有する。もう１つの実施形態において、本発明の
フィルムは、Ｃｒｏｓｓｌｉｎｋｅｄ  Ｆｉｌｍ  Ｄ−９４０  Ｓｅａｌｅｄ  Ａｉｒと
比較して大きな引張伸び（ＭＤまたはＴＤ）を有する。
【００８２】
もう１つの実施形態において、本発明のフィルムは、低い収縮温度（≦１２０℃、好ま
しくは≦１１０℃、およびさらに好ましくは≦１００℃）と高いＭＤ弾性率（≧２００Ｍ
Ｐａ、好ましくは≧３００ＭＰａ、およびさらに好ましくは≧４００ＭＰａ）を兼備する
。
【００８３】
もう１つの実施形態において、本発明のフィルムは、既存のフィルムと比較して、改善
されたシール強度、引張特性および低温での収縮レベルを有する。これらの改善が、より
良好な包装完全性をもたらす。加えて、低温での収縮レベル増大により、包装プロセス後
の製品の外観が改善される。特に、劣った収縮から形成される「耳折れ（dog ears）」の
サイズが縮小される。
【００８４】
もう１つの実施形態において、本発明のフィルムは、そのフィルム組成物の外層と外層
の間の力として測定して、１０〜２０マイクロメートルの総フィルム厚および９０℃で７
Ｎより大きい、好ましくは１０〜２０マイクロメートルおよび９０℃で１０Ｎより大きい
、ならびにさらに好ましくは１０〜２０マイクロメートルおよび９０℃で１５Ｎより大き
いシール強度を有する。
【００８５】
もう１つの実施形態において、本発明のフィルムは、９０℃から１２０℃、さらに好ま
しくは９０℃から１１０℃、およびさらにいっそう好ましくは９０℃から１００℃の温度
で、少なくとも１０パーセント、好ましくは少なくとも２０パーセント、およびさらに好
ましくは少なくとも３０パーセントの（ＭＤ方向とＴＤ方向、両方の）収縮を有する。
【００８６】
もう１つの実施形態において、本発明のフィルムは、低い収縮温度（≦１００℃、好ま
しくは≦９０℃）で高い収縮レベル（≧２０％、好ましくは、≧３０％）を有する。その
フィルムに照射することなく、前記収縮レベルを生じさせる。もう１つの実施形態におい
て、そのフィルム性能は、収縮および靭性の点で、市販の照射ポリエチレン系フィルムと
同等である。
【００８７】
もう１つの実施形態において、本発明のフィルムは、９０℃から１２０℃、さらに好ま
しくは９０℃から１１０℃、およびさらにいっそう好ましくは９０℃から１００℃の温度
で、３０から７０パーセントのＭＤ方向の収縮を有する。もう１つの実施形態において、
本発明のフィルムは、９０℃から１２０℃、さらに好ましくは９０℃から１１０℃、およ
びさらにいっそう好ましくは９０℃から１００℃の温度で、３０から７０パーセントのＴ
Ｄ方向の収縮を有する。
【００８８】
もう１つの実施形態において、本発明のフィルムは、１００℃より低いまたは１００℃
であるヒートシール開始温度（ＨＳＩＴ）を有する。
【００８９】
もう１つの実施形態において、本発明のフィルムは、本発明のフィルムは、そのフィル
ム組成物の外層と外層の間の力として測定して、１０〜２０マイクロメートルの総フィル
ム厚および９０℃で７Ｎより大きい、好ましくは１０〜２０マイクロメートルおよび９０
℃で１０Ｎより大きい、ならびにさらに好ましくは１０〜２０マイクロメートルおよび９
０℃で１５Ｎより大きいシール強度を有し、ならびに前記フィルムは、９０℃から１２０
℃、さらに好ましくは９０℃から１１０℃、およびさらにいっそう好ましくは９０℃から
１００℃の温度で、少なくとも２０パーセント、好ましくは少なくとも３０パーセントの
（ＭＤ方向とＴＤ方向、両方の）収縮を有する。
【００９０】
もう１つの実施形態において、本発明のフィルムは、９０から１２０℃、さらに好まし
くは９０℃から１１０℃、およびさらにいっそう好ましくは９０℃から１００℃の温度で
、０．５０から１．５０、および好ましくは０．７５から１．２５、およびさらに好まし
くは０．９０〜１．１０の収縮比（ＭＤ収縮）／（ＴＤ収縮）を有する。
【００９１】
もう１つの実施形態において、本発明のフィルムは、既存のプロピレン系ターポリマー
フィルムと比較して改善された引張伸び（１００％以下）を有する。
【００９２】
本発明のフィルムは、少なくとも３つの層を有する。それぞれのまたはそれら３つの層
は、架橋反応に付されない。好ましい実施形態において、本発明のフィルムは、３つの層
、１つの内層と２つの外層、のみを含有する。さらなる実施形態において、前記２つの外
層は、同じ樹脂組成物から形成される（例えば、Ａ／Ｂ／Ａフィルム構造）。
【００９３】
１つの実施形態において、２つの外層がプロピレン／エチレンコポリマーなどのプロピ
レン系共重合体から形成され、内層が線状低密度エチレン／α−オレフィンコポリマーな
どのエチレン系共重合体から形成されるＡ／Ｂ／Ａ組成物の規定温度でのシール強度は、
同じエチレン系共重合体から形成された内層とプロピレン／エチレン／ブテンターポリマ
ーなどのプロピレン系ターポリマーから形成された２つの外層とを含有するフィルム組成
物と比較して、５０パーセントまたはそれ以上増大される。
【００９４】
１つの実施形態において、フィルム内層は、（その組成物の総重量に基づき）９０重量
パーセントより多くの、および好ましくは９５重量パーセントより多くの１つのエチレン
系共重合体を含む組成物から形成される。好ましくは、前記エチレン／α−オレフィン共
重合体は、エチレン／α−オレフィン共重合体である。
【００９５】
もう１つの実施形態において、フィルム内層は、（その組成物の総重量に基づき）９０
重量パーセントより多くの、および好ましくは９５重量パーセントより多くの１つのプロ
ピレン系共重合体を含む組成物から形成される。好ましくは、前記プロピレン系共重合体
は、プロピレン／Ｃ4〜Ｃ8 α−オレフィン共重合体またはプロピレン／エチレン共重合
体である。
【００９６】
もう１つの実施形態において、フィルム内層は、（その組成物の総重量に基づき）９０
重量パーセントより多くの、および好ましくは９５重量パーセントより多くの２つのプロ
ピレン系共重合体を含む組成物から形成される。好ましくは、それぞれの共重合体は、独
立して、プロピレン／Ｃ4〜Ｃ8 α−オレフィン共重合体またはプロピレン／エチレン共
重合体である。
【００９７】
もう１つの実施形態において、フィルム内層は、（その組成物の総重量に基づき）９０
重量パーセントより多くの、および好ましくは９５重量パーセントより多くの１つのエチ
レン系共重合体および１つのプロピレン系共重合体を含む組成物から形成される。好まし
くは、前記プロピレン系共重合体は、プロピレン／Ｃ4〜Ｃ8 α−オレフィン共重合体ま
たはプロピレン／エチレン共重合体である。好ましくは、前記エチレン系共重合体は、エ
チレン／α−オレフィン共重合体である。
【００９８】
もう１つの実施形態において、フィルム外層は、（その組成物の総重量に基づき）９０
重量パーセントより多くの、および好ましくは９５重量パーセントより多くの１つのプロ
ピレン系共重合体を含む組成物から形成される。好ましくは、前記プロピレン系共重合体
は、プロピレン／Ｃ4〜Ｃ8 α−オレフィン共重合体またはプロピレン／エチレン共重合
体である。
【００９９】
もう１つの実施形態において、フィルム外層は、（その組成物の総重量に基づき）９０
重量パーセントより多くの、および好ましくは９５重量パーセントより多くの２つのプロ
ピレン系共重合体を含む組成物から形成される。好ましくは、それぞれの共重合体は、独
立して、プロピレン／Ｃ4〜Ｃ8 α−オレフィン共重合体またはプロピレン／エチレン共
重合体である。
【０１００】
もう１つの実施形態において、本発明フィルムは、（その組成物の総重量に基づき）９
０重量パーセントより多くの、および好ましくは９５重量パーセントより多くの１つのエ
チレン系共重合体および１つのプロピレン系共重合体を含む。好ましくは、前記プロピレ
ン系共重合体は、プロピレン／Ｃ4〜Ｃ8 α−オレフィン共重合体またはプロピレン／エ
チレン共重合体である。好ましくは、前記エチレン系共重合体は、エチレン／α−オレフ
ィン共重合体である。
【０１０１】
もう１つの実施形態において、本発明のフィルムは、（その組成物の総重量に基づき）
９０重量パーセントより多くの、および好ましくは９５重量パーセントより多くの１つの
エチレン系共重合体および２つのプロピレン系共重合体を含む。好ましくは、それぞれの
共重合体は、独立して、プロピレン／Ｃ4〜Ｃ8 α−オレフィン共重合体またはプロピレ
ン／エチレン共重合体である。好ましくは、前記エチレン系共重合体は、エチレン／α−
オレフィン共重合体である。
【０１０２】
もう１つの実施形態において、本発明のフィルムは、（その組成物の総重量に基づき）
９０重量パーセントより多くの、および好ましくは９５重量パーセントより多くの１つの
エチレン系共重合体および３つのプロピレン系共重合体を含む。好ましくは、それぞれの
共重合体は、独立して、プロピレン／Ｃ4〜Ｃ8 α−オレフィン共重合体またはプロピレ
ン／エチレン共重合体である。好ましくは、前記エチレン系共重合体、および好ましくは
エチレン／α−オレフィン共重合体。
【０１０３】
好ましい実施形態において、本発明のフィルムは、そのフィルム組成物のそれぞれの層
における主要（５０重量パーセントより多くの）ポリマー成分としての、または唯一のポ
リマー成分としての、ポリオレフィン系ポリマーのみから形成された層を含有する。
【０１０４】
もう１つの実施形態において、前記フィルム組成物は、前記内層および２つの外層に加
えて、接着層を含有しない。
【０１０５】
もう１つの実施形態において、前記フィルム組成物は、カルボン酸官能化、エステル官
能化または無水物官能化ポリマーを含む組成物から形成された層を含有しない。さらなる
実施形態において、前記フィルム組成物は、エチレンビニルアセテートコポリマーを含む
組成物から形成された層を含有しない。さらにもう１つの実施形態において、前記フィル
ム組成物は、加水分解されたエチレンビニルアセテートコポリマーを含む組成物から形成
された層を含有しない。
【０１０６】
もう１つの実施形態において、前記フィルム組成物は、ハロゲン官能基化ポリマーを含
む組成物から形成された層を含有しない。さらなる実施形態において、前記フィルム組成
物は、塩化物官能化ポリマーを含む組成物から形成された層を含有しない。さらにもう１
つの実施形態において、前記フィルム組成物は、ポリビニルクロライドポリマーまたはポ
リビニリデンクロライドポリマーを含む組成物から形成された層を含有しない。
【０１０７】
もう１つの実施形態において、前記フィルム組成物は、芳香族部分を含有するポリマー
を含む組成物から形成された層を含有しない。さらなる実施形態において、前記フィルム
組成物は、エチレン／スチレンコポリマーを含む組成物から形成された層を含有しない。
【０１０８】
もう１つの実施形態において、前記フィルム組成物は、ポリアミドから形成された層を
含有しない。もう１つの実施形態において、前記フィルム組成物は、ポリエステルから形
成された層を含有しない。
【０１０９】
もう１つの実施形態において、前記フィルム組成物は、プロピレンホモポリマーおよび
／またはエチレンホモポリマーを含む組成物から形成された層を含有しない。
【０１１０】
もう１つの実施形態において、前記フィルム組成物は、１３０℃より高い、およびさら
に好ましくは１３５℃より高いもしくは１３５℃である、または１３７℃より高いもしく
は１３７℃である融点を有するプロピレン系ポリマーを含む組成物から形成された層を含
有しない。
【０１１１】
もう１つの実施形態において、前記フィルム組成物は、２つまたはそれ以上のエチレン
系ポリマーを含む組成物から形成された層を含有しない。
【０１１２】
もう１つの実施形態において、前記フィルム組成物は、３つまたはそれ以上のプロピレ
ン系ポリマーを含む組成物から形成された層を含有しない。
【０１１３】
一定の実施形態において、前記フィルム組成物は、プロピレン系ターポリマーおよび／
またはエチレン系ターポリマーを含む組成物から形成された層を含有しない。
【０１１４】
本発明のフィルムは、本明細書に記載するような２つまたはそれ以上の実施形態の組み
合わせを有することがある。
【０１１５】
本発明のフィルムのそれぞれの層は、本明細書に記載するような２つまたはそれ以上の
実施形態の組み合わせを有することがある。
【０１１６】
内層および外層のための材料
１つまたはそれ以上のエチレン系共重合体またはプロピレン系共重合体をフィルム層（
内層または外層）の唯一のポリマー成分としてまたは主なポリマー成分として使用するこ
とができる。
【０１１７】
前記エチレン系共重合体としては、線状低密度ポリエチレン（ＬＬＤＰＥ）、超低密度
ポリエチレン（ＶＬＤＰＥ）、均一に分岐した線状エチレン共重合体、均一に分岐した実
質的に線状のエチレン共重合体、および不均一線状エチレン共重合体が挙げられるが、こ
れらに限定されない。好ましくは、前記エチレン系共重合体としては、線状低密度ポリエ
チレン（ＬＬＤＰＥ）が挙げられる。
【０１１８】
本発明の実施に適するエチレンポリマーとしては、商品名ＤＯＷＬＥＸ（商標）、ＡＴ
ＴＡＮＥ（商標）、ＡＦＦＩＮＩＴＹ（商標）およびＥＬＩＴＥ（商標）ポリエチレンで
Ｔｈｅ  Ｄｏｗ  Ｃｈｅｍｉｃａｌ  Ｃｏｍｐａｎｙから市販されているものなどのポリ
マー；商品名ＥＸＣＥＥＤ（商標）およびＥＸＡＣＴ（商標）でＥｘｘｏｎ  Ｃｈｅｍｉ
ｃａｌ  Ｃｏｒｐｏｒａｔｉｏｎから市販されているポリマー；ならびに商品名ＴＡＦＭ
ＥＲ（商標）で三井石油化学株式会社（Ｍｉｔｓｕｉ  Ｐｅｔｒｏｃｈｅｍｉｃａｌ  Ｉ
ｎｄｕｓｔｒｉｅｓ）から市販されているポリマーが挙げられるが、これらに限定されな
い。
【０１１９】
１つの実施形態では、１つのエチレン系共重合体が、好ましくはフィルム層の唯一のポ
リマー成分として、およびさらに好ましくは内層の唯一のポリマー成分として使用される
。
【０１２０】
好ましい実施形態において、前記フィルム組成物の内層は、線状低密度ポリエチレン（
ＬＬＤＰＥ）を含む組成物から形成される。もう１つの実施形態において、前記内層は、
唯一のポリマー成分として線状低密度ポリエチレン（ＬＬＤＰＥ）を含む組成物から形成
される。線状低密度エチレン／１−オクテンコポリマーおよび線状低密度エチレン／１−
ブテンコポリマーが特に好ましい。適するポリマーとしては、ＤＯＷＬＥＸ（商標）ポリ
マーおよびＦＬＥＸＯＭＥＲ（商標）ポリマー（両方ともＴｈｅ  Ｄｏｗ  Ｃｈｅｍｉｃ
ａｌ  Ｃｏｍｐａｎｙからのもの）が挙げられる。もう１つの実施形態では、線状低密度
エチレン／１−ヘキセンコポリマーが使用される。
【０１２１】
好ましい実施形態において、前記エチレン系共重合体は、不均一線状エチレン共重合体
である。不均一線状共重合体としては、エチレンと１つまたはそれ以上のＣ3からＣ8 α
−オレフィンとのコポリマーが挙げられる。不均一エチレン共重合体は、チーグラー・ナ
ッタ触媒系を使用して作製することができる。分子量分布と短鎖分岐分布の両方（それぞ
れ、α−オレフィン共重合から生じる）が、均一線状エチレン共重合体および均一な線状
の実質的に線状のエチレン共重合体と比較して、相対的に広い。不均一線状エチレン共重
合体は、チーグラー・ナッタ触媒を使用する溶液、スラリーまたは気相プロセスにおいて
製造することができ、ならびに当業者に周知である。例えば、米国特許第４，３３９，５
０７号を参照のこと（これは、本明細書に参照により完全に組み込まれる）。適するポリ
マーの例としては、上で論じたようなポリエチレン系ポリマー、例えばＤＯＷＬＥＸ（商
標）ポリマーおよびＦＬＥＸＯＭＥＲ（商標）ポリマー、が挙げられるが、これらに限定
されない。
【０１２２】
不均一に分岐したエチレン／α−オレフィン共重合体と均一に分岐したエチレン／α−
オレフィン共重合体とは、主としてそれらの分岐分布の点で異なる。例えば、不均一に分
岐したＬＬＤＰＥポリマーは、高度に分岐した部分（超低密度ポリエチレンに類似）、中
程度分岐部分（中程度分岐ポリエチレンに類似）および本質的に線状の部分（線状均一ポ
リエチレンに類似）を含む、分岐分布を有する。不均一に分岐したエチレンポリマーを製
造するための製造技術の追加の例は、米国特許第３，９１４，３４２号（Ｍｉｔｃｈｅｌ
ｌ）および米国特許第４，０７６，６９８号（Ａｎｄｅｒｓｏｎら）に記載され、これら
は、本明細書に参照により完全に組み込まれる。
【０１２３】
不均一共重合体の作製に適する触媒の例は、米国特許第４，３１４，９１２号（Ｌｏｗ
ｅｒｙら）、米国特許第４，５４７，４７５号（Ｇｌａｓｓら）および米国特許第４，６
１２，３００号（Ｃｏｌｅｍａｎ，ＩＩＩ）に記載されている。均一共重合体の製造に適
する触媒の例は、米国特許第５，０２６，７９８号および同第５，０５５，４３８号（Ｃ
ａｎｉｃｈ）；米国特許第３，６４５，９９２号（Ｅｌｓｔｏｎ）；米国特許第５，０１
７，７１４号（Ｗｅｌｂｏｒｎ）；ならびに米国特許第４，０７６，６９８号（Ａｎｄｅ
ｒｓｏｎ）に記載されている。
【０１２４】
前記プロピレン系共重合体としては、プロピレン／α−オレフィン共重合体が挙げられ
る。好ましくは、前記プロピレン系共重合体としては、プロピレン／エチレンコポリマー
が挙げられる。適するポリプロピレン系共重合体としては、Ｔｈｅ  Ｄｏｗ  Ｃｈｅｍｉ
ｃａｌ  Ｃｏｍｐａｎｙから入手できるＶＥＲＳＩＦＹ（商標）ポリマーが挙げられる。
【０１２５】
１つの実施形態において、前記プロピレン系共重合体は、内層の唯一のポリマー成分と
して、または外層の唯一のポリマー成分として、または外層の別のプロピレン系共重合体
とのブレンドとして使用される。
【０１２６】
もう１つの実施形態において、前記フィルム組成物の内層は、プロピレン／α−オレフ
ィン共重合体を含む組成物から形成される。さらに好ましくは、前記内層は、プロピレン
／エチレンコポリマーを含む組成物から形成され、さらにいっそう好ましくは、前記内層
は、プロピレン／エチレンコポリマーを唯一のポリマー成分として含む組成物から形成さ
れる。
【０１２７】
好ましい実施形態において、前記フィルム組成物の少なくとも１つの外層、好ましくは
２つの外層は、プロピレン／α−オレフィンコポリマーを含む組成物から形成される。さ
らに好ましくは、１つまたはそれ以上の外層は、プロピレン／エチレンコポリマーを含む
組成物から形成される。さらにいっそう好ましくは、１つまたはそれ以上の外層は、プロ
ピレン／エチレンコポリマーを唯一のポリマー成分として、または別のプロピレン／エチ
レンコポリマーとのブレンドとして含む組成物から形成される。
【０１２８】
オレフィン（エチレンまたはプロピレン）と共に重合するために有用な適するコモノマ
ーとしては、エチレン不飽和モノマー、共役または非共役ジエンまたはポリエンが挙げら
れるが、これらに限定されない。そのようなコモノマーの例としては、エチレンおよびＣ
3〜Ｃ20 α−オレフィン、例えば、プロピレン、イソブチレン、１−ブテン、１−ペンテ
ン、１−ヘキセン、４−メチル−１−ペンテン、１−ヘプテン、１−オクテン、１−ノネ
ン、１−デセンが挙げられる。好ましいコモノマーとしては、エチレン、プロピレン、１
−ブテン、１−ヘキセン、４−メチル−１−ペンテンおよび１−オクテンが挙げられ、こ
れらのうちの後の方のものが特に好ましい。
【０１２９】
一般に、エチレンは、Ｃ3〜Ｃ20 α−オレフィンと共重合させる。好ましいコモノマー
としては、Ｃ3〜Ｃ8 α−オレフィン、例えば、プロピレン、１−ブテン、１−ペンテン
、４−メチル−１−ペンテン、１−ヘキセン、１−ヘプテンおよび１−オクテンが挙げら
れる。さらに好ましくは、エチレンは、１−ブテン、１−ヘキセンまたは１−オクテンと
共に重合させる。
【０１３０】
一般に、プロピレンは、Ｃ4〜Ｃ20 α−オレフィンと共重合させる。好ましいコモノマ
ーとしては、Ｃ4〜Ｃ8 α−オレフィン、例えば、１−ブテン、１−ペンテン、４−メチ
ル−１−ペンテン、１−ヘキセン、１−ヘプテンおよび１−オクテンが挙げられる。好ま
しくは、プロピレンは、エチレンと共に重合させる。
【０１３１】
１つの実施形態において、フィルム層としてまたはフィルム層の成分として有用なエチ
レン系共重合体は、前記共重合体の重合性モノマーの重量に基づき、２０重量パーセント
以下、好ましくは１５重量パーセント未満、さらに好ましくは１０重量パーセント未満、
最も好ましくは７重量パーセント未満を含むコモノマー含有率を有する。もう１つの実施
形態において、エチレン系共重合体は、３から１５重量パーセントのコモノマー含有率を
有する。１から２０重量パーセントのすべての個々の重量百分率およびサブレンジがここ
に包含され、それらを本明細書において開示する。
【０１３２】
もう１つの実施形態において、フィルム層としてまたはフィルム層の成分として有用な
プロピレン系共重合体は、前記共重合体の重合性モノマーの重量に基づき、２０重量パー
セント以下、好ましくは１５重量パーセント未満、さらに好ましくは１２重量パーセント
未満、最も好ましくは１０重量パーセント未満を含むコモノマー含有率を有する。もう１
つの実施形態において、エチレン系共重合体は、３から１５重量パーセントのコモノマー
含有率を有する。２から２０重量パーセントのすべての個々の重量百分率およびサブレン
ジがここに包含され、それらを本明細書において開示する。
【０１３３】
本発明のフィルムの内または外層を形成するために使用されるそれぞれの共重合体は、
メルトフローと密度のバランスのとれた組み合わせを有する。メルトインデックスまたは
メルトフローレートが高すぎるまたは低すぎると、フィルム形成装置における最終フィル
ムの加工性は損なわれる。共重合体の密度が低すぎると、最終フィルムの弾性率が損なわ
れる。高すぎる密度は、最終フィルムの「低温収縮」性能を損なわせる。
【０１３４】
内層
下で説明する共重合体のそれぞれを、内層の形成の際、唯一のポリマー成分として、ま
たはポリマーブレンド成分として使用することができる。１つの実施形態において、共重
合体が唯一のポリマーとして使用される。前記共重合体は、本明細書に記載する２つまた
はそれ以上の実施形態を特徴とすることがある。
【０１３５】
１つの実施形態において、前記内層において使用されるポリマーは、１９０℃および２
．１６ｋｇの荷重（ＡＳＴＭ  Ｄ−１２３８）で、０．５ｇ／１０分より大きいまたは０
．５ｇ／１０分である、好ましくは０．６ｇ／１０分より大きいまたは０．６ｇ／１０分
である、さらに好ましくは０．７ｇ／１０分より大きいまたは０．７ｇ／１０分である、
さらにいっそう好ましくは０．８ｇ／１０分より大きいまたは０．８ｇ／１０分であるメ
ルトインデックス（Ｉ2）を特徴とするエチレン系共重合体である。もう１つの実施形態
において、前記内層において使用されるポリマーは、１９０℃および２．１６ｋｇの荷重
（ＡＳＴＭ  Ｄ−１２３８）で、１０ｇ／１０分未満または１０ｇ／１０分である、好ま
しくは７ｇ／１０分未満または７ｇ／１０分である、さらに好ましくは５ｇ／１０分また
は５ｇ／１０分である、さらにいっそう好ましくは３ｇ／１０分未満または３ｇ／１０分
であるメルトインデックス（Ｉ２）を特徴とするエチレン系共重合体である。
【０１３６】
もう１つの実施形態において、前記内層において使用されるポリマーは、１９０℃およ
び２．１６ｋｇの荷重（ＡＳＴＭ  Ｄ−１２３８）で、０．５から１０ｇ／１０分、好ま
しくは０．６から７ｇ／１０分、さらに好ましくは０．７から５ｇ／１０分、さらにいっ
そう好ましくは０．７から３ｇ／１０分のメルトインデックス（Ｉ2）を特徴とするエチ
レン系共重合体である。もう１つの実施形態において、前記メルトインデックスは、０．
５ｇ／１０分から５ｇ／１０分である。０．５から１０ｇ／１０分のすべての個々の値お
よびサブレンジがここに包含され、それらを本明細書において開示する。
【０１３７】
もう１つの実施形態において、前記内層において使用されるポリマーは、２３０℃およ
び２．１６ｋｇの荷重（ＡＳＴＭ  Ｄ−１２３８）で、０．５ｇ／１０分より大きいまた
は０．５ｇ／１０分である、好ましくは０．７ｇ／１０分より大きいまたは０．７ｇ／１
０分である、さらに好ましくは１ｇ／１０分より大きいまたは１ｇ／１０分である、さら
にいっそう好ましくは２ｇ／１０分より大きいまたは２ｇ／１０分であるメルトフローレ
ート（ＭＦＲ）を特徴とするプロピレン系共重合体である。もう１つの実施形態において
、前記内層において使用されるポリマーは、２３０℃および２．１６ｋｇの荷重（ＡＳＴ
Ｍ  Ｄ−１２３８）で、１０ｇ／１０分未満または１０ｇ／１０分である、好ましくは８
ｇ／１０分未満または８ｇ／１０分である、さらに好ましくは７ｇ／１０分または７ｇ／
１０分である、さらにいっそう好ましくは６ｇ／１０分未満または６ｇ／１０分であるメ
ルトフローレート（ＭＦＲ）を特徴とするプロピレン系共重合体である。
【０１３８】
もう１つの実施形態において、前記内層において使用されるポリマーは、２３０℃およ
び２．１６ｋｇの荷重（ＡＳＴＭ  Ｄ−１２３８）で、０．５から１０ｇ／１０分、好ま
しくは０．７から８ｇ／１０分、さらに好ましくは１から７ｇ／１０分、さらにいっそう
好ましくは２から６ｇ／１０分のメルトフローレート（ＭＦＲ）を特徴とするプロピレン
系共重合体である。もう１つの実施形態において、前記メルトインデックスは、０．５ｇ
／１０分から５ｇ／１０分である。０．５から１０ｇ／１０分のすべての個々の値および
サブレンジがここに包含され、それらを本明細書において開示する。
【０１３９】
もう１つの実施形態において、前記内層において使用されるポリマーは、０．８７０ｇ
／ｃｍ3より大きいまたは０．８７０ｇ／ｃｍ3である、好ましくは０．８８０ｇ／ｃｍ3
より大きいまたは０．８８０ｇ／ｃｍ3である、およびさらに好ましくは０．８９０ｇ／
ｃｍ3より大きいまたは０．８９０ｇ／ｃｍ3である密度を有するエチレン系共重合体であ
る。もう１つの実施形態において、前記内層において使用されるポリマーは、０．９４０
ｇ／ｃｍ3未満または０．９４０ｇ／ｃｍ3である、好ましくは０．９３０ｇ／ｃｍ3未満
または０．９３０ｇ／ｃｍ3である、およびさらに好ましくは０．９２５ｇ／ｃｍ3未満も
しくは０．９２５ｇ／ｃｍ3である、または０．９２０ｇ／ｃｍ3未満もしくは０．９２０
ｇ／ｃｍ3である密度を有するエチレン系共重合体である。
【０１４０】
もう１つの実施形態において、前記内層において使用されるポリマーは、０．８７０ｇ
／ｃｍ3から０．９４０ｇ／ｃｍ3、好ましくは０．８７０ｇ／ｃｍ3から０．９３０ｇ／
ｃｍ3、およびさらに好ましくは０．８９０ｇ／ｃｍ3から０．９２５ｇ／ｃｍ3の密度を
有するエチレン系共重合体である。０．８７０ｇ／ｃｍ3から０．９４０ｇ／ｃｍ3のすべ
ての個々の値およびサブレンジがここに包含され、それらを本明細書において開示する。
【０１４１】
もう１つの実施形態において、前記エチレン系共重合体は、２より大きい、好ましくは
２．５より大きい、およびさらに好ましくは３より大きい分子量分布を有する。もう１つ
の実施形態において、前記エチレン系共重合体は、１０未満、好ましくは７未満、および
さらに好ましくは５未満の分子量分布を有する。
【０１４２】
もう１つの実施形態において、前記内層において使用されるポリマーは、０．８３０ｇ
／ｃｍ3より大きいまたは０．８３０ｇ／ｃｍ3である、好ましくは０．８４０ｇ／ｃｍ3
より大きいまたは０．８４０ｇ／ｃｍ3である、およびさらに好ましくは０．８５０ｇ／
ｃｍ3より大きいまたは０．８５０ｇ／ｃｍ3である密度を有するプロピレン系共重合体で
ある。もう１つの実施形態において、前記内層において使用されるポリマーは、０．８９
０ｇ／ｃｍ3未満もしくは０．８９０ｇ／ｃｍ3である、または０．８８５ｇ／ｃｍ3未満
もしくは０．８８５ｇ／ｃｍ3である密度を有するプロピレン系共重合体である。
【０１４３】
もう１つの実施形態において、前記内層において使用されるポリマーは、０．８３０ｇ
／ｃｍ3から０．９００ｇ／ｃｍ3、好ましくは０．８４０ｇ／ｃｍ3から０．８９５ｇ／
ｃｍ3、およびさらに好ましくは０．８５０ｇ／ｃｍ3から０．８９０ｇ／ｃｍ3の密度を
有するプロピレン系共重合体である。０．８３０ｇ／ｃｍ3から０．９００ｇ／ｃｍ3のす
べての個々の値およびサブレンジがここに包含され、それらを本明細書において開示する
。
【０１４４】
もう１つの実施形態において、単一成分としてまたはブレンド成分として前記内層にお
いて使用される共重合体は、一般に、ＤＳＣによって測定して、６０パーセント未満、好
ましくは５０パーセント未満、およびさらに好ましくは４０パーセント未満の総結晶度を
有する。もう１つの実施形態において、前記共重合体は、ＤＳＣによって測定して２０か
ら４０重量パーセントの総結晶度を有する。
【０１４５】
もう１つの実施形態において、前記内層において使用されるポリマーは、ＤＳＣによっ
て測定して、１１０℃から１３０℃、好ましくは１１２℃から１２５℃の融解温度（Ｔm
）を有するエチレン系共重合体である。１１０℃から１３０℃のすべての個々の値および
サブレンジがここに包含され、それらを本明細書において開示する。
【０１４６】
もう１つの実施形態において、前記内層において使用されるポリマーは、ＤＳＣによっ
て測定して、５０℃から１２０℃、好ましくは６０℃から１００℃の融解温度（Ｔm）を
有するプロピレン系共重合体である。５０℃から１２０℃のすべての個々の値およびサブ
レンジがここに包含され、それらを本明細書において開示する。
【０１４７】
もう１つの実施形態において、前記内層において使用されるポリマーは、１．１から２
０、好ましくは１．５から１０、およびさらに好ましくは２から５の分子量分布、Ｍw／
Ｍnを有する。１．１から２０のすべての個々の値およびサブレンジがここに包含され、
それらを本明細書において開示する。
【０１４８】
もう１つの実施形態において、前記内層において使用されるポリマーは、エチレン系共
重合体またはプロピレン系共重合体であり、ならびにそれぞれは、前記内層を形成するた
めに使用される組成物の成分の総重量に基づき、一般に、８０重量パーセントから１００
重量パーセント、好ましくは８５重量パーセントから１００重量パーセント、およびさら
に好ましくは９０重量パーセントから１００重量パーセントの量で存在する。８０重量パ
ーセントから１００重量パーセントのすべての個々の値およびサブレンジがここに包含さ
れ、それらを本明細書において開示する。
【０１４９】
もう１つの実施形態では、エチレン系共重合体およびプロピレン系共重合体を含む組成
物が内層を形成するために使用され、ならびにそれぞれの共重合体は、そのエチレン系共
重合体とプロピレン系共重合体の総和重量に基づき、５０重量パーセントの量で存在する
。もう１つの実施形態において、前記エチレン系共重合体は、５０重量パーセント未満、
および好ましくは４０重量パーセント未満の量で存在し；ならびに前記プロピレン系共重
合体は、５０重量パーセントより多い、好ましくは６０重量パーセントより多い量で存在
する。重ねて、それぞれの重量パーセントは、そのエチレン系共重合体とプロピレン系共
重合体の総和重量に基づく。
【０１５０】
前記内層において使用されるエチレン系共重合体は、本明細書において開示する２つま
たはそれ以上の実施形態の組み合わせを有することがある。好ましくは、前記エチレン系
共重合体は、エチレン／α−オレフィン共重合体、およびさらに好ましくはエチレン／Ｃ
4〜Ｃ8 α−オレフィン共重合体である。
【０１５１】
前記内層において使用されるプロピレン系共重合体は、本明細書において開示する２つ
またはそれ以上の実施形態の組み合わせを有することがある。好ましくは、前記プロピレ
ン系共重合体は、プロピレン／Ｃ4〜Ｃ8 α−オレフィン共重合体またはプロピレン／エ
チレン共重合体である。
【０１５２】
外層
下で説明するプロピレン系共重合体のそれぞれを、外層の形成の際、唯一のポリマー成
分として、またはポリマーブレンド成分として使用することができる。１つの実施形態で
は、前記プロピレン系共重合体が唯一のポリマーとして使用される。もう１つの実施形態
において、前記プロピレン系共重合体は、別のプロピレン系共重合体とのブレンド成分と
して使用され、ならびにこれら２つのプロピレン系共重合体は、そのブレンドの唯一のポ
リマー成分である。前記共重合体は、本明細書に記載する２つまたはそれ以上の実施形態
を特徴とすることがある。好ましい実施形態において、前記プロピレン系共重合体は、プ
ロピレン／Ｃ4〜Ｃ8 α−オレフィン共重合体またはプロピレン／エチレン共重合体であ
る。
【０１５３】
１つの実施形態において、前記外層において使用されるプロピレン系共重合体は、２３
０℃および２．１６ｋｇの荷重（ＡＳＴＭ  Ｄ−１２３８）で、０．５ｇ／１０分より大
きいまたは０．５ｇ／１０分である、好ましくは１ｇ／１０分より大きいまたは１ｇ／１
０分である、さらに好ましくは２ｇ／１０分より大きいまたは２ｇ／１０分であるメルト
フローレート（ＭＦＲ）を特徴とする。もう１つの実施形態において、前記外層において
使用されるプロピレン系共重合体は、２３０℃および２．１６ｋｇの荷重（ＡＳＴＭ  Ｄ
−１２３８）で、２０ｇ／１０分未満または２０ｇ／１０分である、好ましくは１５ｇ／
１０分未満または１５ｇ／１０分である、さらに好ましくは１０ｇ／１０分未満または１
０ｇ／１０分であるメルトフローレート（ＭＦＲ）を特徴とする。もう１つの実施形態に
おいて、２つのプロピレン系共重合体のブレンドは、一般に、２３０℃および２．１６ｋ
ｇの荷重（ＡＳＴＭ  Ｄ−１２３８）で、０．５ｇ／１０分より大きいまたは０．５ｇ／
１０分である、好ましくは１ｇ／１０分より大きいまたは１ｇ／１０分である、さらに好
ましくは２ｇ／１０分より大きいまたは２ｇ／１０分であるメルトフローレート（ＭＦＲ
）を特徴とする。もう１つの実施形態において、２つのプロピレン系共重合体のブレンド
は、一般に、２３０℃および２．１６ｋｇの荷重（ＡＳＴＭ  Ｄ−１２３８）で、２０ｇ
／１０分未満または２０ｇ／１０分である、好ましくは１５ｇ／１０分未満または１５ｇ
／１０分である、さらに好ましくは１０ｇ／１０分未満または１０ｇ／１０分であるメル
トフローレート（ＭＦＲ）を特徴とする。
【０１５４】
もう１つの実施形態において、前記外層において使用されるプロピレン系共重合体は、
２３０℃および２．１６ｋｇの荷重（ＡＳＴＭ  Ｄ−１２３８）で、０．５から２０ｇ／
１０分、好ましくは１から１５ｇ／１０分、さらに好ましくは１から１０ｇ／１０分、お
よびさらにいっそう好ましくは２から１０ｇ／１０分のメルトフローレート（ＭＦＲ）を
特徴とする。０．５から２ｇ／１０分のすべての個々の値およびサブレンジがここに包含
され、それらを本明細書において開示する。もう１つの実施形態において、２つのプロピ
レン系共重合体のブレンドは、一般に、２３０℃および２．１６ｋｇの荷重（ＡＳＴＭ  
Ｄ−１２３８）で、０．５から２０ｇ／１０分、好ましくは１から１５ｇ／１０分、さら
に好ましくは１から１０ｇ／１０分、およびさらにいっそう好ましくは２から１０ｇ／１
０分のメルトフローレート（ＭＦＲ）を特徴とする。０．５から２０ｇ／１０分のすべて
の個々の値およびサブレンジがここに包含され、それらを本明細書において開示する。
【０１５５】
もう１つの実施形態において、前記外層において使用されるプロピレン系共重合体は、
ＤＳＣによって測定して、６０パーセント未満、好ましくは５０パーセント未満、および
さらに好ましくは４０パーセント未満の総結晶度を有する。もう１つの実施形態において
、前記プロピレン系共重合体は、ＤＳＣによって測定して３５から５０重量パーセントの
総結晶度を有する。
【０１５６】
もう１つの実施形態において、前記外層において使用されるプロピレン系共重合体は、
一般に、０．８６０ｇ／ｃｍ3より大きいまたは０．８６０ｇ／ｃｍ3である、好ましくは
０．８７０ｇ／ｃｍ3より大きいまたは０．８７０ｇ／ｃｍ3である、およびさらに好まし
くは０．８７５ｇ／ｃｍ3より大きいまたは０．８７５ｇ／ｃｍ3である密度を有する。も
う１つの実施形態において、前記外層において使用されるプロピレン系共重合体は、一般
に、０．９１０ｇ／ｃｍ3未満、または０．９００ｇ／ｃｍ3未満もしくは０．９００ｇ／
ｃｍ3である、およびさらに好ましくは０．８９０ｇ／ｃｍ3未満もしくは０．８９０ｇ／
ｃｍ3である密度を有する。
【０１５７】
もう１つの実施形態において、前記外層において使用されるプロピレン系共重合体は一
般に、０．８６０ｇ／ｃｍ3から０．９１０ｇ／ｃｍ3、および好ましくは０．８７０ｇ／
ｃｍ3から０．８９０ｇ／ｃｍ3、または０．８８０ｇ／ｃｍ3から０．８９０ｇ／ｃｍ3の
密度を有する。０．８６０ｇ／ｃｍ3から０．９００ｇ／ｃｍ3のすべての個々の値および
サブレンジがここに包含され、それらを本明細書において開示する。
【０１５８】
もう１つの実施形態において、前記外層において使用されるプロピレン系共重合体は、
ＤＳＣによって測定して、１００℃から１４０℃、好ましくは１１０℃から１３５℃、お
よびさらに好ましくは１１０℃から１３０℃の融解温度（Ｔm）を有する。１００℃から
１４０℃のすべての個々の値およびサブレンジがここに包含され、それらを本明細書にお
いて開示する。
【０１５９】
もう１つの実施形態において、前記外層において使用されるプロピレン系共重合体は、
１から２０、好ましくは１から１０、およびさらに好ましくは１から５の分子量分布、Ｍ
w／Ｍn、を有する。１から２０のすべての個々の値およびサブレンジがここに包含され、
それらを本明細書において開示する。
【０１６０】
１つの実施形態において、前記外層において使用されるプロピレン系共重合体は、その
外層の成分の総重量に基づき、一般に、５０重量パーセントから１００重量パーセントの
量で存在するである。５０重量パーセントから１００重量パーセントのすべての個々の値
およびサブレンジがここに包含され、それらを本明細書において開示する。
【０１６１】
もう１つの実施形態において、前記外層において使用される２つのプロピレン系共重合
体は、その外層の成分の総重量に基づき、一般に、８０重量パーセントから１００重量パ
ーセント、好ましくは９０重量パーセントから１００重量パーセント、およびさらに好ま
しくは９５重量パーセントから１００重量パーセントの量で存在する。５０重量パーセン
トから１００重量パーセントのすべての個々の値およびサブレンジがここに包含され、そ
れらを本明細書において開示する。
【０１６２】
前記外層において使用されるプロピレン系共重合体は、上の実施形態の２つまたはそれ
以上の組み合わせを有することがある。好ましくは、前記プロピレン系共重合体は、プロ
ピレン／Ｃ4〜Ｃ8 α−オレフィン共重合体またはプロピレン／エチレン共重合体である
。
【０１６３】
好ましい実施形態では、同じ組成物（ポリマーまたは樹脂）配合物が、少なくとも２つ
の外層を形成するために使用される。さらに好ましくは、前記２つの外層は、２つのプロ
ピレン系共重合体から形成される。さらなる実施形態において、前記２つのプロピレン系
共重合体は、７０／３０の重量比、さらに好ましくは６０／４０の重量比、およびさらに
いっそう好ましくは５０／５０の重量比で存在する。
【０１６４】
もう１つの実施形態では、エチレン系共重合体が、１つまたはそれ以上の外層において
唯一のポリマー成分として使用される。もう１つの実施形態では、エチレン系共重合体が
、例えば、１つまたはそれ以上の外層においてポリマーブレンドの状態で使用される。さ
らなる実施形態において、前記エチレン系共重合体は、線状低密度エチレン／α−オレフ
ィンコポリマーである。
【０１６５】
添加剤
熱、光または原料からの残留触媒のようなものによって誘導される酸素との反応に起因
する分解から樹脂を保護するために、樹脂配合物に安定剤および酸化防止剤を添加するこ
とができる。適する酸化防止剤には、Ｃｉｂａ−Ｇｅｉｇｙから市販され、それらとして
は、ヒンダードフェノール系酸化防止剤であるＩｒｇａｎｏｘ（登録商標）５６５、１０
１０および１０７６が挙げられる。これらの一次酸化防止剤はフリーラジカルスガベンジ
ャーとして作用し、これらを単独で使用することができ、または他の酸化防止剤、例えば
、Ｃｉｂａ−Ｇｅｉｇｙから入手できるＩｒｇａｆｏｓ（登録商標）１６８のような亜リ
ン酸系酸化防止剤と併用することができる。亜リン酸系酸化防止剤は、二次酸化防止剤と
考えられ、一般に単独では使用されない。亜リン酸系酸化防止剤は、主として、過酸化物
分解剤としての役割を果たす。他の利用可能な酸化防止剤としては、コネチカット州、ス
タムフォードのＣｙｔｅｃ  Ｉｎｄｕｓｔｒｉｅｓから入手できるＣｙａｎｏｘ（登録商
標）ＬＴＤＰ、およびルイジアナ州、バトン・ルージュのＡｌｂｅｍａｒｌｅ  Ｃｏｒｐ
．から入手できるＥｔｈａｎｏｘ（登録商標）１３３０が挙げられるが、これらに限定さ
れない。単独で使用するために、または他のそうした酸化防止剤と併用するために、多く
の他の酸化防止剤を利用することができる。
【０１６６】
他の樹脂添加剤としては、紫外線吸収剤、静電防止剤、顔料、染料、核形成剤、フィラ
ー、スリップ剤、難燃剤、可塑剤、加工助剤、潤滑剤、安定剤、煙防止剤、粘度調節剤お
よび粘着防止剤、静電防止剤、剥離剤、発泡剤、耐燃剤、磨耗および引っ掻き傷用添加剤
、ならびに抗菌剤が挙げられるが、これらに限定されない。
【０１６７】
ＣＯＦ（摩擦係数）を変更するため、くもり防止特性をもたらすため、フィルムを着色
するため、およびフィルムの透過性を改変するためにも添加剤を使用することができる。
印刷のためにフィルムを表面処理することができる。好ましい実施形態において、前記フ
ィルム組成物は、接着剤および／または剥離剤を含有しない。
【０１６８】
一定の実施形態では、前記プロピレン系共重合体を他の材料とブレンドして、シーラン
ト層の特性を変性することができる。例としては、他のポリマー、例えば、ＰＰまたはＲ
ＣＰ  ＰＰ樹脂（コストを変更するために）、ポリエチレン樹脂（例えば、バブル安定性
改善のためにＬＤＰＥ、または耐衝撃性改善のためにＬＬＤＰＥ）、ポリブテン（ＰＢ）
、およびエチレンビニルアセテート（ＥＶＡ）が挙げられる。他の実施形態では、前記プ
ロピレン系共重合体を内または芯層にブレンドして、フィルムを軟化すること、低温収縮
を改善すること、および収縮張力を減少させることもできる。プロピレン系共重合体をブ
レンドで１つまたはそれ以上の層に添加して、そのフィルムの柔軟性、バブル安定性およ
び収縮性能を改善することもできる。
【０１６９】
フィルム組成物の作製
本発明のフィルム組成物は、それぞれの層の製造に適するポリマーを選択すること、そ
れぞれの層のフィルムを形成すること、およびそれらの層を接着すること、または１つも
しくはそれ以上の層を共押出しもしくはキャスティングすることによって作製することが
できる。望ましくは、前記フィルム層は、フィルム層間の界面領域全体にわたって連続的
に接着される。
【０１７０】
１つの実施形態では、それぞれのフィルム層を形成するために使用するポリマーをニー
ト形態で、またはスリップ／粘着防止変性配合物の状態で使用し、共押出しラインによっ
て加工して幅の狭い一次テープを製造する。冷水（約１８℃から２０℃）が入っている水
浴でそのテープを急冷し、その後、その一次テープを発熱体によって再加熱する。その後
、その加熱された一次テープを第二バブルにブローして、さらにそのフィルムを延伸する
。用途およびプロセスに依存して延伸比は変わるが、代表的な値は、長さ方向（ＭＤ）に
５から６倍、および幅方向（ＴＤ）に５から６倍である。そのフィルムの収縮率を調整す
るためおよび寸法安定性を改善するために、多くの場合、延伸プロセス後にアニーリング
を行う。
【０１７１】
延伸は、インラインで行うことができ（例えば、この場合、樹脂を押出機（単数または
複数）で加工し、その一次テープを水で急冷し、その後、直ちに再加熱して二次バブルを
形成する）、またはオフラインで行うことができる（例えば、この場合、テープを押出し
、急冷し、回収し、別の加工段階で延伸する）。前記プロピレン系共重合体は、要求され
る特性のバランスに依存して、外皮層（単数もしくは複数）または芯層において、ニート
形態で使用される場合もあり、またはブレンドで使用される場合もある。本発明のフィル
ムは、既存の形態で使用することができる。本フィルムを印刷し、包装のために使用する
こともできる。一定の実施形態では、本フィルムを他の基板に積層して、特定の特性要件
を有する積層物（例えば、耐熱性／温度差および弾性率のためにＰＥＴ／／ＢＯＰＥ、ま
たは耐衝撃性およびバリアのためにＰＡ／／ＢＯＰＥ、またはＰＥＴ／／ＰＡ／／ＢＯＰ
ＥもしくはＢＯＰＰ／／ＢＯＰＥ、またはＳｉＯｘ被覆フィルム）を製造することができ
る。一定の実施形態では、本フィルムをメタル化して、Ｏ２ＴＲおよび防湿層を改善する
ことができる。他の実施形態では、本フィルムをバリア材料、例えばＳＡＲＡＮバリア樹
脂またはポリアミドまたはＥＶＯＨ樹脂、と共押出しすることもできる。
【０１７２】
それぞれの層について、一般に、それらの成分と任意の追加の添加剤、例えば安定剤お
よびポリマー加工助剤、とを押出ブレンドするのが好適である。押出しブレンディングは
、妥当な分散度が達成されるような方法で行うべきである。押出しブレンディングのパラ
メータは、それらの成分に依存して必然的に変わる。しかし、一般に、全体的なポリマー
変形、すなわち混合度、が重要であり、例えばスクリュー設計および溶融温度によって、
それを制御する。フィルム形成中の溶融温度は、フィルム成分に依存する。
【０１７３】
押出しブレンディング後、フィルム構造を形成する。フィルム構造は、従来の加工技術
、例えば、バブル押出、二軸延伸プロセス（例えば、テンターフレームまたはダブルバブ
ルプロセス）、キャスト／シート押出、共押出および積層によって製造することができる
。従来のバブル押出プロセス（ホットインフレートフィルムプロセスとしても公知）は、
例えば、The Encyclopedia of Chemical Technology, Kirk-Othmer, Third Edition, Joh
n Wiley & Sons, New York, 1981, Vol.16, pp.416-417 and Vol.18, pp.191-192に記載
されている。米国特許公開第３，４５６，０４４号（Ｐａｈｌｋｅ）の「ダブルバブル」
プロセスに関して記載されているものなどの二軸延伸フィルム製造プロセス、ならびに米
国特許公開第４，３５２，８４９号（Ｍｕｅｌｌｅｒ）、米国特許公開第４，８２０，５
５７号および同第４，８３７，０８４号（両方ともＷａｒｎｅｒ）、米国特許公開第４，
８６５，９０２号（Ｇｏｌｉｋｅら）、米国特許公開第４，９２７，７０８号（Ｈｅｒｒ
ａｎら）、米国特許公開第４，９５２，４５１号（Ｍｕｅｌｌｅｒ）ならびに米国特許公
開第４，９６３，４１９号および同第５，０５９，４８１号（両方ともＬｕｓｔｉｎｇら
）に記載されているプロセスも、本発明の新規フィルム構造を製造するために使用するこ
とができる。これらの特許のすべてが本明細書に参照により組み込まれる。
【０１７４】
他のフィルム製造技術は、米国特許第６，７２３，３９８号（Ｃｈｕｍら）に開示され
ている。特に印刷用途のための、放射線処理およびコロナ処理などの後加工技術も、本発
明の材料を用いて遂行することができる。
【０１７５】
フィルム組成物を形成した後、それを延伸した。延伸は、当分野において従来用いられ
ている任意の方法で遂行することができる。フィルム組成物をバッグ製造用の変換部に送
ることができる。ヒートシーリングにより、または接着剤の使用により、フィルム組成物
のシートを接着することができる。ヒートシーリングは、上で論じたように、ホットバー
、インパルス加熱、片面溶接、超音波溶接、または他の代替加熱機をはじめとする（しか
し、これらに限定されない）従来の技術を用いて行うことができる。
【０１７６】
上述のプロセスのフィルム組成物は、用途に依存して、任意の厚にすることができる。
一般に、前記フィルム組成物は、５から１００マイクロメートル、好ましくは１０から６
０マイクロメートル、さらに好ましくは８から３０マイクロメートルの総厚を有する。用
途に依存して、その透過性も調整することができる。
【０１７７】
１つの実施形態において、前記フィルム組成物は、そのフィルムの総厚の５０から８０
パーセント、好ましくは６０から７５パーセント、およびさらに好ましくは７０から７５
パーセントを構成する内または芯層を含有する。
【０１７８】
もう１つの実施形態において、前記フィルム組成物は、そのフィルムの総厚の１０から
２５パーセント、好ましくは１０から２０パーセント、およびさらに好ましくは１２．５
から１５パーセントを構成する外層を含有する。
【０１７９】
もう１つの実施形態において、前記フィルム組成物は、１つの内層と２つの外層である
３つの層を含有する。さらなる実施形態において、前記２つの外層は、同じポリマー組成
物から形成され、従って、そのフィルムは、「Ａ／Ｂ／Ａ」構造を有する。もう１つの実
施形態において、前記「Ａ／Ｂ／Ａ」構造におけるそれぞれのフィルム層の厚率は、２５
：５０：２５、さらに好ましくは２０：６０：２０、およびさらに好ましくは１５：７０
：１５、または１２．５：７５：１２．５である。もう１つの実施形態において、前記「
Ａ／Ｂ／Ａ」構造におけるそれぞれのフィルム層の厚率は、１０：８０：１０である。
【０１８０】
もう１つの実施形態において、前記フィルム組成物は、エチレン／α−オレフィン共重
合体を含む組成物Ａから形成された内または芯層と、プロピレン／α−オレフィン共重合
体を含む同じ組成物Ｂから形成された２つの外層とを含み、ならびにこの場合、「組成物
Ａのメルトインデックス、Ｉ2」の「組成物Ｂのメルトインデックス、Ｉ2」に対する比率
は、１／２から１／１０、好ましくは１／２から１／８、さらに好ましくは１／２から１
／４であり、および前記エチレン／α−オレフィン共重合体（ρ（ＥＥ））と前記プロピ
レン／α−オレフィン共重合体（ρ（ＰＰ））の密度差［ρ（ＥＥ）−ρ（ＰＰ）］は、
０．０２０から０．０５０、好ましくは０．０３０から０．０４０である。さらなる実施
形態において、前記エチレン／α−オレフィン共重合体は、エチレン／１−オクテンコポ
リマーまたはエチレン／１−ブテンコポリマー、好ましくはエチレン／１−オクテンコポ
リマーであり；および前記プロピレン／α−オレフィン共重合体は、プロピレン／エチレ
ンコポリマーである。尚、さらなる実施形態において、前記エチレン／α−オレフィン共
重合体は、内層の唯一のポリマー成分である。もう１つのさらなる実施形態において、前
記フィルム組成物は、組成物Ａから形成された内層およびそれぞれが組成物Ｂから形成さ
れた２つの外層のみを含む。
【０１８１】
もう１つの実施形態において、前記フィルム組成物は、第一のプロピレン／α−オレフ
ィン共重合体を含む組成物Ｃから形成された内または芯層と、第二のプロピレン／α−オ
レフィン共重合体を含む同じ組成物Ｄから形成された２つの外層とを含み；ならびにこの
場合、「組成物Ｃのメルトフローレート、ＭＦＲ」の「組成物Ｄのメルトフローレート、
ＭＦＲ」に対する比率は、１／１から１／５、さらに好ましくは１／１から１／４であり
、および前記第二のプロピレン／α−オレフィン共重合体（ρ（ＰＰ２））と第一のプロ
ピレン／α−オレフィン共重合体（ρ（ＰＰ１））の密度差［ρ（ＰＰ２）−ρ（ＰＰ１
）］は、０．０１０から０．０４０、好ましくは０．０１０から０．０３０である。さら
なる実施形態において、前記内層のプロピレン／α−オレフィン共重合体は、プロピレン
／エチレンコポリマーである。さらなる実施形態において、前記プロピレン／エチレンコ
ポリマーは、組成物Ｃの唯一のポリマー成分である。尚、さらなる実施形態において、前
記外層のプロピレン／α−オレフィン共重合体は、プロピレン／エチレンコポリマーであ
る。別のさらなる実施形態において、前記フィルム組成物は、組成物Ｃから形成された内
層およびそれぞれが組成物Ｄから形成された２つの外層のみを含む。
【０１８２】
もう１つの実施形態において、前記フィルム組成物は、エチレン／α−オレフィン共重
合体を含む組成物Ｅから形成された内または芯層と、２つのプロピレン／α−オレフィン
共重合体を含む同じ組成物Ｆから形成された２つの外層とを含み；ならびにこの場合、前
記エチレン／α−オレフィン共重合体は、０．８７５から０．９３０ｇ／ｃｃ、好ましく
は０．８９０から０．９２５ｇ／ｃｃの密度および０．７から１．２ｇ／１０分のメルト
インデックスを有し、ならびに前記第一のプロピレン／α−オレフィン共重合体は、０．
８８０ｇ／ｃｃから０．９００ｇ／ｃｃの密度および１．８から２．２ｇ／１０分のメル
トフローレート、ＭＦＲを有し、ならびに前記第二のプロピレン／α−オレフィン共重合
体は、０．８８０ｇ／ｃｃから０．９００ｇ／ｃｃの密度および７．５から８．８ｇ／１
０分のメルトフローレート、ＭＦＲを有する。さらなる実施形態において、前記エチレン
／α−オレフィン共重合体は、エチレン／１−オクテンコポリマーまたはエチレン／１−
ブテンコポリマー、好ましくはエチレン／１−オクテンコポリマーである。さらなる実施
形態において、前記第一および第二プロピレン／α−オレフィン共重合体は、それぞれ、
プロピレン／エチレンコポリマーである。尚、さらなる実施形態において、前記エチレン
／α−オレフィン共重合体は、内層の唯一のポリマー成分である。尚、さらなる実施形態
において、前記第一のプロピレン／α−オレフィン共重合体および第二のプロピレン／α
−オレフィン共重合体は、それぞれの外層の唯一のポリマー成分である。もう１つの実施
形態において、前記フィルム組成物は、組成物Ｅから形成された内層およびそれぞれが組
成物Ｆから形成された２つの外層のみを含む。前記フィルムは、本明細書において開示す
るような２つまたはそれ以上の実施形態を含むことがある。
【０１８３】
もう１つの実施形態において、前記フィルム組成物は、エチレン／α−オレフィン共重
合体を含む組成物Ｇから形成された内または芯層と、プロピレン／α−オレフィン共重合
体を含む同じ組成物Ｈから形成された２つの外層とを含み；ならびにこの場合、前記エチ
レン／α−オレフィン共重合体は、０．８６０から０．８９０ｇ／ｃｃの密度および０．
７から１．０ｇ／１０分のメルトインデックスを有し、ならびに前記プロピレン／α−オ
レフィン共重合体は、０．８６５から０．８８５ｇ／ｃｃの密度および１．８から２．２
ｇ／１０分のメルトフローレート、ＭＦＲを有する。さらなる実施形態において、前記エ
チレン／α−オレフィン共重合体は、エチレン／１−オクテンコポリマーまたはエチレン
／１−ブテンコポリマー、好ましくはエチレン／１−ブテンコポリマーである。さらなる
実施形態において、前記プロピレン／α−オレフィン共重合体は、プロピレン／エチレン
コポリマーである。尚、さらなる実施形態において、前記エチレン／α−オレフィン共重
合体は、内層の唯一のポリマー成分である。尚、さらなる実施形態において、前記プロピ
レン／α−オレフィン共重合体は、それぞれの外層の唯一のポリマー成分である。もう１
つのさらなる実施形態において、前記フィルム組成物は、組成物Ｇから形成された内層お
よびそれぞれが組成物Ｈから形成された２つの外層のみを含む。前記フィルムは、本明細
書において開示するような２つまたはそれ以上の実施形態を含むことがある。
【０１８４】
もう１つの実施形態において、前記フィルム組成物は、第一のプロピレン／α−オレフ
ィン共重合体を含む組成物Ｉから形成された内または芯層と、第二のプロピレン／α−オ
レフィン共重合体および第三のプロピレン／α−オレフィン共重合体を含む同じ組成物Ｊ
から形成された２つの外層とを含み；ならびにこの場合、前記第一のプロピレン／α−オ
レフィン共重合体は、０．８５０から０．８８０ｇ／ｃｃの密度および１．８から２．２
ｇ／１０分のメルトフローレートを有し、ならびに前記第二のプロピレン／α−オレフィ
ン共重合体は、０．８８０から０．９００ｇ／ｃｃの密度および１．８から２．２ｇ／１
０分のメルトフローレート、Ｉ2を有し、ならびに前記第三のプロピレン／α−オレフィ
ン共重合体は、０．８８０から０．９００ｇ／ｃｃの密度および７．５から８．８ｇ／１
０分のメルトフローレート、Ｉ2を有する。さらなる実施形態において、前記第一のプロ
ピレン／α−オレフィン共重合体は、プロピレン／エチレンコポリマーである。尚、さら
なる実施形態において、前記第二および第三のプロピレン／α−オレフィン共重合体は、
それぞれ、プロピレン／エチレンコポリマーである。さらにもう１つの実施形態において
、前記第一のプロピレン／α−オレフィン共重合体は、内層の唯一のポリマー成分である
。尚、さらなる実施形態において、前記第二のプロピレン／α−オレフィン共重合体およ
び第三のプロピレン／α−オレフィン共重合体は、それぞれの外層の唯一のポリマー成分
である。もう１つのさらなる実施形態において、前記フィルム組成物は、組成物Ｉから形
成された内層およびそれぞれが組成物Ｊから形成された２つの外層のみを含む。前記フィ
ルムは、本明細書において開示するような２つまたはそれ以上の実施形態を含むことがあ
る。
【０１８５】
もう１つの実施形態において、前記フィルム組成物は、第一のプロピレン／エチレン共
重合体およびエチレン／α−オレフィン共重合体を含む組成物Ｋから形成された内または
芯層と、第二のプロピレン／エチレン共重合体および第三のプロピレン／エチレン共重合
体を含む同じ組成物Ｌから形成された２つの外層とを含み；ならびにこの場合、前記第一
のプロピレン／エチレン共重合体は、０．８６０から０．８９０ｇ／ｃｃの密度および１
から３ｇ／１０分のメルトフローレートを有し、ならびに前記第二のプロピレン／エチレ
ン共重合体は、０．８７０から０．９００ｇ／ｃｃの密度および１から３ｇ／１０分のメ
ルトフローレートを有し、ならびに前記第三のプロピレン／エチレン共重合体は、０．８
９０から０．９１０ｇ／ｃｃの密度および４から７ｇ／１０分のメルトフローレートを有
する。さらなる実施形態において、前記エチレン／α−オレフィン共重合体は、０．９１
０から０．９３０ｇ／ｃｃの密度および０．７から２ｇ／１０分のメルトインデックスを
有する。さらなる実施形態において、前記第一のプロピレン／エチレン共重合体およびエ
チレン／α−オレフィン共重合体は、内層の唯一のポリマー成分である。もう１つの実施
形態において、前記第二のプロピレン／エチレン共重合体および第三のプロピレン／エチ
レン共重合体は、それぞれの外層の唯一のポリマー成分である。もう１つのさらなる実施
形態において、前記フィルム組成物は、組成物Ｋから形成された内層およびそれぞれが組
成物Ｌから形成された２つの外層のみを含む。もう１つの実施形態において、前記エチレ
ン／α−オレフィン共重合体のα−オレフィンは、１−ブテン、１−ヘキセンまたは１−
オクテン、および好ましくは１−ブテンまたは１−ヘキセンである。もう１つの実施形態
において、前記第三のプロピレン／エチレン共重合体は、プロピレン／エチレン／ブテン
共重合体である。前記フィルムは、本明細書において開示するような２つまたはそれ以上
の実施形態を含むことがある。
【０１８６】
もう１つの実施形態において、ニートのプロピレン／エチレンコポリマー、または２つ
のプロピレン／エチレンコポリマー（ＰＰ−ＥＥ）のブレンド（５０％：５０％）を共押
出フィルムのシーラント層において使用して、エチレン／１−オクテン（ＥＯ）またはエ
チレン／１−ブテン（ＥＢ）芯層を含有する様々なフィルム構造、例えば、（ＰＰ−ＥＥ
）／（ＥＯ）／（ＰＰ−ＥＥ）および（ＰＰ−ＥＥ）／（ＥＢ）／（ＰＰ−ＥＥ）を製造
することができる。ＨＳＩＴ低下のために（粘着を回避するために）、およびまた、収縮
温度および収縮張力を低下させるために、外皮層または芯層のいずれかにおいて、４から
６ｇ／１０分のメルトインデックスを有するプロピレン／エチレンコポリマーを使用する
ことができる。前記三層フィルムにおいて用いられる層比率は、１０：８０：１０％であ
るが、フィルム特性を調整するために代替の層比率（例えば、２０：６０：２０または２
５：５０：２５）を用いてもよい。共押出フィルムにおいてプロピレン／エチレン共重合
体のニート層を使用することができるが、別の選択肢は、プロピレン／エチレン共重合体
と他の材料のブレンドである。
【０１８７】
定義
本明細書に列挙する任意の数値範囲は、低い方の値から高い方の値までのすべての値を
１単位刻みで含むが、但し、任意の低い方の値と任意の高い方の値の間に少なくとも２単
位の隔たりがあることを条件とする。一例として、ある成分の量、またはある組成的もし
くは物理的特性の値、例えば、ブレンド成分の量、融解温度、メルトインデックスなどが
、１と１００の間であると述べられている場合、１、２、３などのようなすべての個々の
値、および１から２０、５５から７０、１９７から１００などのようなすべてのサブレン
ジが本明細書に明確に列挙されている。１より小さい値については、１単位を、適宜、０
．０００１、０．００１、０．０１または０．１と考える。これらは、何を具体的に指す
かの単なる例であり、最低値と最高値の間の数値のすべての可能な組み合わせが本出願に
おいて明確に述べられていると考えるべきである。フィルム厚、メルトインデックス、密
度、結晶度、成分の重量パーセント、および他の特性に関して、数値範囲を、ここで論じ
るように列挙した。
【０１８８】
用語「フィルム組成物」は、本明細書において用いる場合、積層フィルム構造を意味す
る。用語「フィルム組成物」は、用語「フィルム」が積層フィルム構造に関する場合、用
語「フィルム」に等価である。
【０１８９】
用語「組成物」は、本明細書において用いる場合、その組成物を含む材料の混合物、な
らびにその組成物の材料から形成された反応生成物および分解生成物を包含する。
【０１９０】
用語「ポリマー」は、本明細書において用いる場合、同じタイプのモノマーであろうと
、異なるタイプのモノマーであろうと、モノマーを重合することによって作製される重合
化合物を指す。従って、一般用語ポリマーは、１つだけのタイプのモノマーから作製され
たポリマーを指すために通常は用いられる用語ホモポリマー、および下で定義するとおり
の用語共重合体を包含する。
【０１９１】
用語「共重合体」は、本明細書において用いる場合、少なくとも２つの異なるタイプの
モノマーの重合によって作製されたポリマーを指す。従って、一般用語共重合体は、２つ
の異なるタイプのモノマーから作製されたポリマーを指すために通常は用いられるコポリ
マー、および２つより多くの異なるタイプのモノマーから作製されたポリマーを包含する
。
【０１９２】
用語「エチレン系共重合体」は、本明細書において用いる場合、（重合性モノマーの総
モルに基づき）５０モルパーセントより多くの重合したエチレンモノマーを含む共重合体
を指す。
【０１９３】
用語「プロピレン系共重合体」は、本明細書において用いる場合、（重合性モノマーの
総モルに基づき）５０モルパーセントより多くの重合したプロピレンモノマーを含む共重
合体を指す。
【０１９４】
用語「エチレン／α−オレフィン共重合体」は、本明細書において用いる場合、（重合
性モノマーの総量に基づき）５０モルパーセントより多くの重合したエチレンモノマーと
、少なくとも１つのα−オレフィンとを含む、共重合体を指す。
【０１９５】
用語「プロピレン／α−オレフィン共重合体」は、本明細書において用いる場合、（重
合性モノマーの総量に基づき）５０モルパーセントより多くの重合したプロピレンモノマ
ーと、少なくとも１つのα−オレフィンとを含む、共重合体を指す。用語「α−オレフィ
ン」は、本明細書において用いる場合、エチレンおよびより高い炭素数のα−オレフィン
、例えばプロピレン、１−ブテン、１−ペンテン、１−ヘキセンおよび他のα−オレフィ
ンなどを包含する。
【０１９６】
用語「プロピレン／エチレン共重合体」は、本明細書において用いる場合、（重合性モ
ノマーの総量に基づき）５０モルパーセントより多くの重合したプロピレンモノマーと、
エチレンモノマーとを含む、共重合体を指す。
【０１９７】
用語「ポリマー成分」は、本明細書において用いる場合、当分野において公知であるよ
うな有機モノマー構成要素から形成されるポリマーを指す。
【０１９８】
用語「ブレンド」または「ポリマーブレンド」は、本明細書において用いる場合、２つ
またはそれ以上のポリマーのブレンドを意味する。そのようなブレンドは、混和性である
（分子レベルで相分離していない）場合もあり、または混和性でない場合もある。そのよ
うなブレンドは、相分離している場合もあり、または相分離していない場合もある。その
ようなブレンドは、透過型電子顕微鏡、光散乱、Ｘ線散乱、および当分野で公知の他の方
法から判定して、１つまたはそれ以上のドメイン配置を含有する場合もあり、または含有
しない場合もある。用語「ブレンド」は、後反応器（または物理的）ブレンド、およびイ
ンサイチュー反応器ブレンドも包含する。後反応器ブレンドの例としては、押出機内でポ
リマー成分と任意の添加剤をブレンドすることによって形成されるブレンド、またはオフ
ラインタンブルブレンディング操作によって形成されるブレンドが挙げられるが、これら
に限定されない。インサイチューブレンドの製造についての幾つかの例が、米国特許第５
，８４４，０４５号および同第５，８６９，５７５号（それぞれ、本明細書に参照により
組み込まれる）に記載されている。
【０１９９】
試験手順
前記エチレン系ポリマーおよびプロピレン系ポリマーの密度は、ＡＳＴＭ  Ｄ−７９２
−００に従って測定する。
【０２００】
エチレン系ポリマーのメルトインデックス（Ｉ２）は、ＡＳＴＭ  Ｄ−１２３８−０４
、条件１９０℃／２．１６ｋｇに従って測定する。プロピレン系ポリマーのメルトフロー
レート（ＭＦＲ）は、ＡＳＴＭ  Ｄ−１２３８−０４、条件２３０℃／２．１６ｋｇに従
って測定する。
【０２０１】
示差走査熱分析
エチレン系ポリマーおよびプロピレン系ポリマーの結晶度は、ＴＡ  Ｉｎｓｔｒｕｍｅ
ｎｔｓ  Ｍｏｄｅｌ  Ｑ  １０００示差走査熱量計を使用する示差走査熱分析（ＤＳＣ）
によって決定することができる。５から８ｍｇサイズのサンプルを、試験すべき材料から
取り、分析用ＤＳＣパンに直接入れる。最初、そのサンプルを約１０℃／分の速度でエチ
レン系ポリマーについては１８０℃（プロピレン系ポリマーについては２３０℃）に加熱
し、その温度で３分間、等温で保持して確実に溶融を完了する（第一加熱）。次に、その
サンプルを１分に１０℃の速度でエチレン系ポリマーについては−６０℃（プロピレン系
ポリマーについては−４０℃）に冷却し、３分間、等温で保持し、その後、１分に１０℃
の速度で、溶融が完了するまで、再び加熱する（第二加熱）。この第二の加熱からの温度
記録図を「第二加熱曲線」と呼ぶ。温度記録図は、ワット／グラム対温度として記録され
る。
【０２０２】
その第二加熱曲線において生じた融解熱データを用いて、それらのポリマーにおける結
晶度を計算する（融解熱は、通常、代表的な市販ＤＳＣ装置により、その加熱曲線の曲線
下面積の積分によって自動的に計算される）。エチレン系サンプルについての等式は、
％Ｃｒｙｓｔ．＝（Ｈf÷２９２Ｊ／ｇ）×１００
である。
【０２０３】
プロピレン系サンプルについての等式は、％Ｃｒｙｓｔ．＝（Ｈf÷１６５Ｊ／ｇ）×
１００である。前記「％Ｃｒｙｓｔ．」は、結晶度を表し、「Ｈf」は、ジュール毎グラ
ム（Ｊ／ｇ）でのそのポリマーの融解熱を表す。
【０２０４】
前記ポリマーの融点（単数または複数）（Ｔm）は、上で説明したようなＤＳＣから得
られる第二加熱曲線から決定することができる。結晶化温度（Ｔc）は、第一冷却曲線か
ら決定することができる。
【０２０５】
収縮−ＭＤおよびＴＤ
収縮は、次のように決定した。収縮率（ＭＤ）＝（Ｌ１−Ｌ２）／Ｌ１×１００。ここ
で、Ｌ１は、熱処理前のサンプル長であり、Ｌ２は、規定温度（例えば、８０℃、９０℃
、１００℃、１１０℃など）で平衡させたオーブン内で１０分後のフィルムサンプル長で
ある。サンプルサイズは、熱処理前、５ｃｍ×５ｃｍであった（Ｌ１＝５ｃｍ）。それぞ
れのフィルム試験片に関するＭＤおよびＴＤを記録した。
【０２０６】
シール強度
フィルムのサンプルに関するシール強度を、次の条件を用いて測定した。０．５秒の保
圧時間、０．２７５Ｎ／ｍｍ2のシールバー圧、２５ｍｍのサンプル幅、５００ｍｍ／分
の試験速度。Ｔｏｐｗａｖｅ  Ｔｅｓｔｅｒ（Ｍｏｄｅｌ  Ｎｏ．４０００）を用いてこ
の試験を行った。フィルムのサンプルを２５ｍｍ幅のストリップに切断し、規定温度（例
えば、８０℃、９０℃、１００℃、１１０℃など）で０．２７５Ｎ／ｍｍの圧および０．
５秒間の保圧時間を用いて、２つのフィルムサンプルを対面シールした。室温で２４時間
後、それらのシールしたフィルムを５００ｍｍ／分の速度で引っ張った。最大破断力を対
応するシール温度でのシール強度として記録した。５℃の増分を用いて８０℃から１３０
℃にわたる温度でサンプルをシールした。
【０２０７】
ヒートシール開始温度
ヒートシール開始温度（ＨＳＩＴ）は、上のシール強度法を用いてフィルムのシール強
度が１ポンド（１ｌｂ）毎２５ｍｍ（１．８Ｎ／ｃｍ）に達したときに書き留めた温度で
ある。
【０２０８】
極限引張強度、極限引張伸びおよび割線弾性率（ＭＤおよびＴＤ）をＡＳＴＭ  Ｄ８８
２−０１に従って測定した。フィルム（２５ｍｍ（幅）×６０ｍｍ（長さ））を試験機の
グリップに配置し、その後、それらのグリップを５００ｍｍ／分の速度で移動させた。そ
のストリップの破断前の最大力を記録した。極限引張強度は、最大負荷力をその試験片の
原断面積で割ることによって計算した。極限引張伸びは、破断時のサンプル伸張をその試
験片の初期長で割り、１００をかけることによって計算した。指定歪度（当分野では１％
または２％）での割線弾性率(scant modulus)は、対応応力を指定歪度で割ることによっ
て計算した。
【０２０９】
光学特性−曇り度（フィルムを通過するときに散乱する光の百分率）は、ＡＳＴＭ  Ｄ
１００３−００に従って測定した。
【０２１０】
エルメンドルフ引裂−ＭＤおよびＴＤは、ＡＳＴＭ  Ｄ１９２２−００Ａに従って測定
した。フィルム試験片を横ざまに引裂くために必要な力を測定した。この測定は、較正し
た振り子装置（初期高度から弧を通って揺動して、切り込みを入れた切り口から試験片を
裂く、重力によって動作する、振り子）で行った。較正した目盛りによって、試験片を裂
くために必要な力の示度を得た（放す前の振り子の高度：２７．５度の角度で１０２．７
±０．０５ｍｍ）。
【０２１１】
落槍衝撃は、ＡＳＴＭ  Ｄ１７０９−０１に従って測定した。落槍衝撃データは、試験
した試験片の５０％破損を生じさせる結果となる、規定高度から落下する槍の重量である
。
【０２１２】
本発明のフィルムおよびプロセスならびにそれらの使用を以下の実施例によってさらに
十分に説明する。以下の実施例は本発明を例証するために提供するものであり、本発明の
範囲を限定するものと見なすべきではない。
【実施例】
【０２１３】
材料
本研究において使用したポリマー樹脂を表１に示す。リストした樹脂のすべてが、１つ
またはそれ以上の加工助剤および１つまたはそれ以上の安定剤を含有した。
【表１】
0005883360.tif 000002
＊Ｚ−Ｎ＝チーグラー・ナッタ
Ｉ2（ＰＥ：１９０℃／２．６ｋｇ；ＰＰ：２３０℃／２．１６ｋｇ（ＭＦＲ））
Ｉ10（ＰＥ：１９０℃／１０ｋｇ；ＰＰ：２３０℃／１０ｋｇ（ＭＦＲ））
【実施例１】
【０２１４】
プロピレン／エチレンコポリマーおよびエチレン／オクテンコポリマーに基づく三層二
軸延伸フィルムを、改良型Ｐｒａｎｄｉデザイン延伸ラインを用いて製造した。標準押出
温度（１９０／２００／２１０／２１０ 押出機、２２０ アダプター、２２０ ダイ）を
用いて一軸スクリュー押出機でそれらの樹脂を加工して、１５％：７０％：１５％の層比
を有する三層一次テープを製造した（それぞれの百分率は、そのフィルムの総厚に基づく
）。そのテープを２５℃の水浴に通して送って、その材料を急冷した。その固体テープを
、１００℃から１０５℃に設定した輻射加熱器を通して送り、それによってその一次テー
プを再加熱した。軟化したテープを再びバブルにブローして、さらにそのフィルムを延伸
した。この延伸比は、長さ方向（ＭＤ）に５から６倍および幅方向（ＴＤ）に５から６倍
であった。
【０２１５】
このプロセスを用いて、次のフィルム構造を製造した。
Ａ）（５０重量％ ＰＰ２０＋５０重量％ ＰＰ３０）／（Ｄ４５）／（５０重量％ Ｐ
Ｐ２０＋５０重量％ Ｐ３０）−本発明のもの；および
Ｂ）（ＡＤＳＹＬ（商標）５Ｃ３７）／（Ｄ４５）／（ＡＤＳＹＬ（商標）５Ｃ３７）
−比較対照。
【０２１６】
これらのフィルムを２０μｍゲージで製造し、下の表２に示すように、機械的特性、光
学的特性およびシーリング特性について比較した。積層比は、１５：７０：１５であった
。
【表２】
0005883360.tif 000003
【０２１７】
前記プロピレン／エチレンコポリマーフィルムは、ＡＤＳＹＬ（商標）系類似体と比較
して良好な引張伸び特性を提供した。多くの場合、フィルムは、雑な取り扱いの間の引張
モードで、および自動変換プロセスにおいて破損し得る。従って、改善されたフィルム引
張伸びおよび引裂特性は、それらのフィルムを自動包装装置で使用したときの破断をより
少なくすることとなる。（積層物を製造するためにポリエチレンテレフタレート（ＰＥＴ
）で裏打ちした）それらのフィルムのシーリング特性を下の図１に示す。
【実施例２】
【０２１８】
実施例１において説明したのと同じ延伸ラインを使用して、ＰＰ２２およびＤ８５樹脂
から形成される三層二軸延伸フィルムを製造した。標準押出温度（１８０／１９０／１９
０／２００ 押出機、２１０ アダプター、２１５ ダイ）を用いて一軸スクリュー押出機
でそれらの樹脂を加工して、三層一次テープを製造した。そのテープを２５℃の水浴に通
して送って、その材料を急冷した。その固体テープを、９０℃から１００℃に設定した輻
射加熱器に通して送り、それによってその一次テープを再加熱した。軟化したテープを再
びバブルにブローして、さらにそのフィルムを延伸した。この延伸比は、ＭＤに５から６
倍およびＴＤに５から６倍であった。このプロセスを用いて、次のフィルム構造を製造し
た。
Ｃ）ＰＰ２２／Ｄ８５／ＰＰ２２−本発明のもの；および
Ｄ）ＡＤＳＹＬ（商標）５Ｃ３７／Ｄ８５／ＡＤＳＹＬ（商標）５Ｃ３７−比較対照。
【０２１９】
前記フィルムを２０μｍゲージで製造し、下の表３に示すように、機械的特性およびシ
ーリング特性について比較した。積層比は、１５：７０：１５であった。
【０２２０】
本発明のフィルムは、卓越した引張および引裂特性を有し、ならびに良好な収縮および
シール強度も有した。
【０２２１】
下の表２においてそれらのフィルム（積層していないもの）のシーリング特性も比較し
た。
【０２２２】
前記三層フィルムにおいて用いた層比は、１５：７０：１５であったが、フィルム特性
を調整するために代替層比（例えば、１０：８０：１０または２５：５０：２５）を用い
てもよい。
【表３】
0005883360.tif 000004
【実施例３】
【０２２３】
実施例１に記載したものと同じ延伸ラインを使用して、（ＰＰ２０＋ＰＰ３０）／（Ｐ
Ｐ２２）／（ＰＰ２０＋ＰＰ３０）樹脂に基づく三層二軸延伸フィルムを製造した。標準
押出温度（２００／２２０／２２０／２２０ 押出機、２３０ アダプター、２３０ ダイ
）を用いて一軸スクリュー押出機でそれらの樹脂を加工して、三層一次テープを製造した
。そのテープを２５℃の水浴に通して送って、その材料を急冷した。その固体テープを、
１００℃から１０５℃に設定した輻射加熱器に通して送り、それによってその一次テープ
を再加熱した。軟化したテープを再びバブルにブローして、さらにそのフィルムを延伸し
た。この延伸比は、ＭＤに５から６倍およびＴＤに５から６倍であった。このプロセスを
用いて、次のフィルム構造を製造した。
Ｅ）（５０重量％ ＰＰ２０＋５０重量％ ＰＰ３０）／（ＰＰ２２）／（５０重量％ 
ＰＰ２０＋５０重量％ Ｐ３０）−本発明のもの。
【０２２４】
下の表４に示すように、フィルムＥの機械的特性、光学的特性およびシーリング特性を
市販の架橋フィルム（Ｆｉｌｍ  Ｄ−９４０  Ｓｅａｌ  Ａｉｒ）と比較した。本発明の
フィルムの低温収縮性能は、前記市販の架橋フィルムのものよりはるかに良好である。本
発明のフィルムのシール強度および引張は、前記市販の架橋フィルムのものと同等である
（低温収縮）。
【実施例４】
【０２２５】
実施例１に記載したものと同じ延伸ラインを使用して、（ＰＰ２０＋ＡＤＳＹＬ５Ｃ３
７）／（ＰＰ２２＋Ｄ５６）／（ＰＰ２０＋ＡＤＳＹＬ５Ｃ３７）樹脂に基づく三層二軸
延伸フィルムを製造した。標準押出温度（２００／２２０／２２０／２２０ 押出機、２
３０ アダプター、２３０ ダイ）を用いて一軸スクリュー押出機でそれらの樹脂を加工し
て、三層一次テープを製造した。そのテープを２５℃の水浴に通して送って、その材料を
急冷した。その固体テープを、１００℃から１０５℃に設定した輻射加熱器に通して送り
、それによってその一次テープを再加熱した。軟化したテープを再びバブルにブローして
、さらにそのフィルムを延伸した。この延伸比は、ＭＤに５から６倍およびＴＤに５から
６倍であった。このプロセスを用いて、次のフィルム構造を製造した。
Ｅ）（５０重量％ ＰＰ２０＋５０重量％ ＡＤＳＹＬ５Ｃ３７）／（７０重量％ ＰＰ
２２＋３０重量％ Ｄ５６）／（５０重量％ ＰＰ２０＋５０重量％ ＡＤＳＹＬ５Ｃ３７
）−本発明のもの。
【０２２６】
下の表４に示すように、フィルムＦの機械的特性、光学的特性およびシーリング特性を
市販の架橋フィルム（Ｆｉｌｍ  Ｄ−９４０  Ｓｅａｌ  Ａｉｒ）と比較した。本発明の
フィルムの低温収縮およびシール強度性能は、前記市販の架橋フィルムのものと同等であ
る。本発明のフィルムの引張強度およびフィルム弾性率は、前記架橋フィルムのものより
はるかに良好である。
【表４】
0005883360.tif 000005
【０２２７】
上述の特定の実施形態によってある程度詳細に本発明を説明したが、この詳細は例証を主目的とするものである。当業者は、後続の特許請求の範囲に記載する本発明の精神および範囲を逸脱することなく、多くの変形および変更を行うことができる。
上記の開示によって提供される本願発明の具体例として、以下の発明が挙げられる。
[１]  １つの内層とその内層の向かい合う側に位置する少なくとも２つの外層である少なくとも３つの層を含み、ならびに
前記内層が、０．８７ｇ／ｃｃ〜０．９４ｇ／ｃｃの密度および０．５ｇ／１０分〜１０ｇ／１０分のメルトインデックス（Ｉ2）を有するエチレン系共重合体を含む組成物から形成され、ならびに
少なくとも１つの外層が、０．８６ｇ／ｃｃ〜０．８９ｇ／ｃｃの密度および１ｇ／１０分〜１５ｇ／１０分のメルトフローレート（ＭＦＲ）を有するプロピレン系共重合体を含む組成物から形成される
フィルム。
[２]  前記少なくとも２つの外層が、同じ組成物から形成される、[１]に記載のフィルム。
[３]  前記２つの外層のそれぞれが、前記内層の表面に隣接している、[１]に記載のフィルム。
[４]  前記エチレン系共重合体が、線状低密度エチレン／α−オレフィン共重合体である、[１]に記載のフィルム。
[５]  前記エチレン／α−オレフィン共重合体のα−オレフィンが、Ｃ3〜Ｃ12 α−オレフィンから成る群より選択される、[４]に記載のフィルム。
[６]  前記エチレン／α−オレフィン共重合体が、エチレンと１−ブテンとのコポリマーまたはエチレンと１−オクテンとのコポリマーである、[４]に記載のフィルム。
[７]  前記エチレン／α−オレフィン共重合体が、０．７ｇ／１０分〜３ｇ／１０分のメルトインデックス（Ｉ2）を有する、[４]に記載のフィルム。
[８]  前記エチレン／α−オレフィン共重合体が、０．８７ｇ／ｃｃ〜０．９３ｇ／ｃｃの密度を有する、[４]に記載のフィルム。
[９]  前記エチレン／α−オレフィン共重合体が、０．７ｇ／１０分〜３ｇ／１０分のメルトインデックス、０．８７ｇ／ｃｃ〜０．９３ｇ／ｃｃの密度を有する、[４]に記載のフィルム。
[１０]  前記プロピレン系共重合体が、プロピレン／α−オレフィン共重合体である、[１]に記載のフィルム。
[１１]  前記プロピレン系共重合体が、プロピレン／エチレン共重合体である、[１]に記載のフィルム。
[１２]  前記プロピレン系共重合体が、プロピレンとエチレンのコポリマーである、[１]に記載のフィルム。
[１３]  前記プロピレン／エチレン共重合体が、２ｇ／１０分〜１０ｇ／１０分のメルトインデックス（Ｉ2）を有する、[１１]に記載のフィルム。
[１４]  前記プロピレン／エチレン共重合体が、２ｇ／１０分〜１０ｇ／１０分のメルトインデックス（Ｉ2）を有する、[１２]に記載のフィルム。
[１５]  前記プロピレン系共重合体が、２〜１０グラム／１０分のメルトインデックス、および０．８７ｇ／ｃｃ〜０．８９ｇ／ｃｃの密度を有する、[１４]に記載のフィルム。
[１６]  前記内層を形成するために使用される組成物が、プロピレン系共重合体をさらに含む、[１]に記載のフィルム。
[１７]  前記内層を形成するために使用される組成物が、２０〜８０重量パーセントのプロピレン系共重合体と、５０〜８０重量パーセントのエチレン系共重合体とを含み、ならびにこの場合のそれぞれの重量パーセントが、そのプロピレン系共重合体とエチレン系共重合体の合計重量に基づく、[１６]に記載のフィルム。
[１８]  前記エチレン系共重合体が、エチレン／α−オレフィン共重合体である、[１７]に記載のフィルム。
[１９]  前記エチレン／α−オレフィン共重合体が、０．８７ｇ／ｃｃ〜０．９３ｇ／ｃｃの密度を有する、[１８]に記載のフィルム。
[２０]  前記エチレン／α−オレフィン共重合体が、０．７ｇ／１０分〜３ｇ／１０分のメルトインデックス（Ｉ2）を有する、[１８]に記載のフィルム。
[２１]  少なくとも５つの層を有する、[１]に記載のフィルム。
[２２]  １０〜２０マイクロメートルの総フィルム厚および９０℃で７Ｎより大きいシール強度を有する、[１]に記載のフィルム。
[２３]  ９０〜１２０℃の温度で少なくとも１０パーセントのＭＤ収縮を有する、[１]に記載のフィルム。
[２４]  ９０〜１２０℃の温度で０．５〜１．５０の収縮比（ＭＤ収縮／ＴＤ収縮）を有する、[１]に記載のフィルム。
[２５]  [１]に記載のフィルム組成物から形成された少なくとも１つの構成要素を含む物品。
[２６]  [１]に記載のフィルム組成物から形成された少なくとも１つの構成要素を含む包装品。
[２７]  [１]に記載のフィルムから形成された積層物を含む積層基板。
[２８]  ポリエステルを含む組成物から形成される、[２７]に記載の積層基板。
[２９]  １つの内層とその内層の向かい合う側に位置する少なくとも２つの外層である少なくとも３つの層を含み、ならびに
前記内層が、０．８３ｇ／ｃｃ〜０．８９ｇ／ｃｃの密度および０．５ｇ／１０分〜１０ｇ／１０分のメルトフローレート（ＭＦＲ）を有する第一のプロピレン系共重合体を含む組成物から形成され、ならびに
少なくとも１つの外層が、０．８６ｇ／ｃｃ〜０．９１ｇ／ｃｃの密度および１ｇ／１０分〜１５ｇ／１０分のメルトフローレート（ＭＦＲ）を有する第二のプロピレン系共重合体を含む組成物から形成される
フィルム。
[３０]  前記少なくとも２つの外層が、同じ組成物から形成される、[２９]に記載のフィルム。
[３１]  前記２つの外層のそれぞれが、前記内層の表面に隣接している、[２９]に記載のフィルム。
[３２]  前記第一のプロピレン系共重合体が、プロピレン／α−オレフィン共重合体である、[２９]に記載のフィルム。
[３３]  前記第一のプロピレン系ポリマーが、プロピレン／エチレン共重合体である、[２９]に記載のフィルム。
[３４]  前記第二のプロピレン系共重合体が、プロピレン／α−オレフィン共重合体である、[２９]に記載のフィルム。
[３５]  前記第二のプロピレン系共重合体が、プロピレン／エチレン共重合体である、[２９]に記載のフィルム。
[３６]  前記第一のプロピレン／エチレン共重合体が、１ｇ／１０分〜３ｇ／１０分のメルトインデックス（Ｉ2）を有する、[３３]に記載のフィルム。
[３７]  前記第一のプロピレン／エチレン共重合体が、０．８４ｇ／ｃｃ〜０．８９ｇ／ｃｃの密度を有する、[３３]に記載のフィルム。
[３８]  前記第一のプロピレン／エチレン共重合体が、１〜３ｇ／１０分のメルトインデックス、０．８４ｇ／ｃｃ〜０．８９ｇ／ｃｃの密度を有する、[３３]に記載のフィルム。
[３９]  前記第二のプロピレン／エチレン共重合体が、２ｇ／１０分〜１０ｇ／１０分のメルトインデックス（Ｉ2）を有する、[３５]に記載のフィルム。
[４０]  前記第二のプロピレン／エチレン共重合体が、０．８６ｇ／ｃｃ〜０．８９ｇ／ｃｃの密度を有する、[３５]に記載のフィルム。
[４１]  前記第二のプロピレン／エチレン共重合体が、２〜１０ｇ／１０分のメルトインデックス、および０．８６ｇ／ｃｃ〜０．８９ｇ／ｃｃの密度を有する、[３５]に記載のフィルム。
[４２]  前記内層を形成するために使用される組成物が、エチレン系共重合体をさらに含む、[２９]に記載のフィルム。
[４３]  前記内層を形成するために使用される組成物が、５０〜８０重量パーセントのプロピレン系共重合体、および２０〜５０重量パーセントのエチレン系共重合体を含み、ならびにこの場合のそれぞれの重量パーセントが、そのプロピレン系共重合体とエチレン系共重合体との合計重量に基づく、[４２]に記載のフィルム。
[４４]  前記エチレン系共重合体が、エチレン／α−オレフィン共重合体である、[４３]に記載のフィルム。
[４５]  前記エチレン／α−オレフィン共重合体が、０．８７ｇ／ｃｃ〜０．９３ｇ／ｃｃの密度を有する、[４４]に記載のフィルム。
[４６]  前記エチレン／α−オレフィン共重合体が、０．７ｇ／１０分〜３ｇ／１０分のメルトインデックス（Ｉ2）を有する、[４５]に記載のフィルム。
[４７]  前記外層を形成するために使用される組成物がエチレン系共重合体をさらに含む、[２９]に記載のフィルム組成物。
[４８]  少なくとも５つの層を含む、[２９]に記載のフィルム。
[４９]  １０〜２０マイクロメートルの総フィルム厚および９０℃で７Ｎより大きいシール強度を有する、[２９]に記載のフィルム。
[５０]  ９０〜１２０℃の温度で少なくとも１０パーセントのＭＤ収縮を有する、[３４
]に記載のフィルム。
[５１]  ９０〜１２０℃の温度で０．５〜１．５０の収縮比（ＭＤ収縮／ＴＤ収縮）を有する、[３４]に記載のフィルム。
[５２]  [２９]に記載のフィルムから形成された少なくとも１つの構成要素を含む物品。
[５３]  [２９]に記載のフィルムから形成された少なくとも１つの構成要素を含む包装品。
[５４]  [２９]に記載のフィルムから形成された積層物を含む積層基板。
[５５]  ポリエステルを含む組成物から形成される、[５４]に記載の積層基板。
[５６]  １つの内層とその内層の向かい合う側に位置する少なくとも２つの外層である少なくとも３つの層を含み、ならびに
前記内層が、０．８７ｇ／ｃｃ〜０．９４ｇ／ｃｃの密度および０．５ｇ／１０分〜１０ｇ／１０分のメルトインデックス（Ｉ2）を有するエチレン系共重合体を含む組成物から形成され、ならびに
少なくとも１つの外層が、０．８６ｇ／ｃｃ〜０．８９ｇ／ｃｃの密度および１ｇ／１０分〜１５ｇ／１０分のメルトフローレート（ＭＦＲ）を有するプロピレン系共重合体を含む組成物から形成されるフィルムを形成するための、
ａ）フィルム組成物のそれぞれの層を形成するためのポリマー組成物を選択すること；
ｂ）それぞれのフィルム層の組成物を共押出して、第一フィルム組成物を形成すること；
ｃ）前記第一のフィルム組成物をダブルバブルプロセスに付して、フィルムを形成すること
を含む方法。
[５７]  １つの内層とその内層の向かい合う側に位置する少なくとも２つの外層である少なくとも３つの層を含み、ならびに
前記内層が、０．８３ｇ／ｃｃ〜０．８９ｇ／ｃｃの密度および０．５ｇ／１０分〜１０ｇ／１０分のメルトフローレート（ＭＦＲ）を有する第一のプロピレン系共重合体を含む組成物から形成され、ならびに
少なくとも１つの外層が、０．８６ｇ／ｃｃ〜０．９１ｇ／ｃｃの密度および１ｇ／１０分〜１５ｇ／１０分のメルトフローレート（ＭＦＲ）を有する第二のプロピレン系共重合体を含む組成物から形成されるフィルムを形成するための、
ａ）フィルム組成物のそれぞれの層を形成するためのポリマー組成物を選択すること；
ｂ）それぞれのフィルム層の組成物を共押出して、第一フィルム組成物を形成すること；
ｃ）前記第一のフィルム組成物をダブルバブルプロセスに付して、フィルムを形成すること
を含む方法。
[５８]  １つの内層とその内層の向かい合う側に位置する少なくとも２つの外層である少なくとも３つの層を含み、ならびに
前記内層が、０．８６ｇ／ｃｃ〜０．８９ｇ／ｃｃの密度および１ｇ／１０分〜１５ｇ／１０分のメルトフローレート（ＭＦＲ）を有するプロピレン系共重合体を含む組成物から形成され、ならびに
少なくとも１つの外層が、０．８７ｇ／ｃｃ〜０．９４ｇ／ｃｃの密度および０．５ｇ／１０分〜１０ｇ／１０分のメルトインデックス（Ｉ2）を有するエチレン系共重合体を含む組成物から形成される、フィルム。
[５９]  前記内層を形成するために使用される組成物が、エチレン系共重合体をさらに含む、[５８]に記載のフィルム。
[６０]  前記外層を形成するために使用される組成物が、プロピレン系共重合体を含む、[５８]に記載のフィルム。
[６１]  前記フィルム組成物が、少なくとも５つの層を有する、[５８]に記載のフィルム。
[６２]  前記フィルム組成物が、１０〜２０マイクロメートルの総フィルム厚および９０℃で７Ｎより大きいシール強度を有する、[５８]に記載のフィルム。
[６３]  前記フィルム組成物が、９０〜１２０℃の温度で少なくとも１０パーセントのＭＤ収縮を有する、[５８]に記載のフィルム。
[６４]  ９０〜１２０℃の温度で０．５〜１．５０の収縮比（ＭＤ収縮／ＴＤ収縮）を有する、[５８]に記載のフィルム。
[６５]  [５８]に記載のフィルムから形成された少なくとも１つの構成要素を含む物品。
[６６]  [５８]に記載のフィルムから形成された少なくとも１つの構成要素を含む包装品。
[６７]  [５８]に記載のフィルムから形成された積層物を含む積層基板。
[６８]  ポリエステルを含む組成物から形成される、[６７]に記載の積層基板。
[６９]  １つの内層とその内層の向かい合う側に位置する少なくとも２つの外層である少なくとも３つの層を含み、ならびに
前記内層が、０．８６ｇ／ｃｃ〜０．８９ｇ／ｃｃの密度および１ｇ／１０分〜１５ｇ／１０分のメルトフローレート（ＭＦＲ）を有するプロピレン系共重合体を含む組成物から形成され、ならびに
少なくとも１つの外層が、０．８７ｇ／ｃｃ〜０．９４ｇ／ｃｃの密度および０．５ｇ／１０分〜１０ｇ／１０分のメルトインデックス（Ｉ2）を有するエチレン系共重合体を含む組成物から形成される
フィルムを形成するための、
ａ）フィルム組成物のそれぞれの層を形成するためのポリマー組成物を選択すること；
ｂ）それぞれのフィルム層の組成物を共押出して、第一フィルム組成物を形成すること；
ｃ）前記第一のフィルム組成物をダブルバブルプロセスに付して、フィルムを形成すること
を含む方法。
【図１】
0005883360.tif 000006
【図２】
0005883360.tif 000007